(57)【特許請求の範囲】
【請求項１】
カラーフィルタにおいて、
遮光領域および前記遮光領域によって区画される色要素形成領域を有する画素領域と、
前記画素領域以外に位置する着弾精度試験用領域と、
前記遮光領域に設けられる第１の遮光層と、
液滴材料の吐出により前記色要素形成領域に設けられる色要素と、
前記着弾精度試験用領域に設けられる第２の遮光層と、
前記第１の遮光層による区画領域の形状に対応した形状になるように前記第２の遮光層によって各々区画され、前記着弾精度試験用領域に複数行複数列に配列して設けられる複数の評価領域と、
前記着弾精度試験用領域において前記第２の遮光層、および前記評価領域上に設けられる液滴材料の着弾精度試験用層と、を備えることを特徴とするカラーフィルタ。
【請求項２】
請求項１において、
前記第１の遮光層上にバンク層が設けられ、前記着弾精度試験用層は前記バンク層と同一材料からなる、カラーフィルタ。
【請求項３】
請求項１または２において、
前記第２の遮光層は、前記第１の遮光層と同じパターンを有する、カラーフィルタ。
【請求項４】
カラーフィルタにおいて、
遮光領域および前記遮光領域によって区画される色要素形成領域を有する画素領域と、
前記画素領域以外に位置する着弾精度試験用領域と、
前記遮光領域に設けられる第１の遮光層と、
液滴材料により前記色要素形成領域に設けられる色要素と、
前記着弾精度試験用領域に設けられる第２の遮光層と、
少なくとも前記第２の遮光層を覆うように前記着弾精度試験用領域に設けられる液滴材料の着弾精度試験用層と、
を備え、
前記着弾精度試験用領域には、前記第２の遮光層によって区画される評価領域が設けられ、
前記着弾精度試験用領域において、バーニア層が設けられていることを特徴するカラーフィルタ。
【請求項５】
請求項４において、
前記バーニア層は、前記評価領域内の所定の位置に設けられる、カラーフィルタ。
【請求項６】
請求項４または５において、
前記バーニア層は、前記第２の遮光層と同じ材料からなる、カラーフィルタ。
【請求項７】
請求項１〜６のいずれかにおいて、
前記着弾精度試験用層上に、凸状層が形成されている、カラーフィルタ。
【請求項８】
カラーフィルタにおいて、
遮光領域および前記遮光領域によって区画される色要素形成領域を有する画素領域と、
前記画素領域以外に位置する着弾精度試験用領域と、
前記遮光領域に設けられる第１の遮光層と、
液滴材料の吐出により前記色要素形成領域に設けられる色要素と、
前記着弾精度試験用領域に設けられる第２の遮光層と、
前記第１の遮光層による区画領域の形状に対応した形状になるように前記第２の遮光層によって各々区画され、前記着弾精度試験用領域に複数行複数列に配列して設けられる複数の評価領域と、を備えることを特徴とするカラーフィルタ。
【請求項９】
カラーフィルタにおいて、
遮光領域および前記遮光領域によって区画される色要素形成領域を有する画素領域と、
前記画素領域以外に位置する着弾精度試験用領域と、
前記遮光領域に設けられる第１の遮光層と、
液滴材料により前記色要素形成領域に設けられる色要素と、
前記着弾精度試験用領域に設けられる第２の遮光層と、を備え、
前記着弾精度試験用領域には、前記第２の遮光層によって区画される評価領域が設けられ、
前記着弾精度試験用領域において、バーニア層が設けられていることを特徴するカラーフィルタ。
【請求項１０】
請求項１〜９に記載のいずれかのカラーフィルタを用い、前記着弾精度試験用層上に液滴材料を着弾させて、凸状層を形成する、液滴材料着弾精度の測定方法。
【請求項１１】
遮光層と、少なくとも該遮光層を覆うように形成された液滴材料の着弾精度試験用層とを含む着弾精度試験用領域を含み、
前記着弾精度試験用領域には、前記遮光層によって区画される複数の評価領域が、複数行複数列に配列して設けられており、
前記着弾精度試験用層上に、前記液滴材料を着弾させて、凸状層が形成される、カラーフィルタ用液滴材料着弾精度試験基板。
【請求項１２】
遮光層と、少なくとも該遮光層を覆うように形成された液滴材料の着弾精度試験用層とを含む着弾精度試験用領域を含み、
前記着弾精度試験用領域には、前記遮光層によって区画される評価領域が設けられ、
さらに、バーニア層が設けられていることを特徴とするカラーフィルタ用液滴材料着弾精度試験基板。
【請求項１３】
請求項１１または１２において、
前記バーニア層は、前記評価領域内の所定の位置に設けられる、カラーフィルタ用液滴材料着弾精度試験基板。
【請求項１４】
請求項１２または１３において、
前記バーニア層は、前記遮光層と同じ材料からなる、カラーフィルタ用液滴材料着弾精度試験基板。
【請求項１５】
請求項１１〜１４に記載のいずれかのカラーフィルタ用液滴材料着弾精度試験基板を用い、前記着弾精度試験用層上に液滴材料を着弾させて、凸状層を形成することを特徴とする液滴材料着弾精度の測定方法。
【請求項１６】
カラーフィルタの製造方法において、
画素領域において、所定のマトリクスパターンを有する第１の遮光層を形成することにより、該第１の遮光層を含む遮光領域を形成し、
前記画素領域以外に位置する着弾精度試験用領域において、前記第１の遮光層の形状に対応した形状になるように前記第２の遮光層を形成することにより、該第２の遮光層によって各々区画され、前記着弾精度試験用領域に複数行複数列に配列して設けられる複数の評価領域を形成し、
前記着弾精度試験用領域において、前記第２の遮光層および前記評価領域上に着弾精度試験用層を形成し、
前記着弾試験用層上に液滴材料を吐出し、前記画素領域において、液滴材料の吐出によって色要素形成領域に色要素を形成することを特徴とするカラーフィルタの製造方法。
【請求項１７】
請求項１６において、
前記着弾精度試験用領域において、前記着弾精度試験用層を形成すると同時に、前記画素領域において、前記第１の遮光層上に、該着弾精度試験用層と同一材料からなるバンク層を形成する、カラーフィルタの製造方法。
【請求項１８】
請求項１６または１７において、
前記着弾精度試験用層上に液滴材料を着弾させて、凸状層を形成する、カラーフィルタの製造方法。
【請求項１９】
請求項１６〜１８のいずれかにおいて、
前記第１および第２の遮光層は、基板上に金属層を形成した後、フォトリソグラフィーおよびエッチングによって該金属層をパターニングすることにより形成される、カラーフィルタの製造方法。
【請求項２０】
カラーフィルタの製造方法において、
画素領域において、所定のマトリクスパターンを有する第１の遮光層を形成することにより、該第１の遮光層を含む遮光領域を設け、前記画素領域以外に位置する着弾精度試験用領域において、所定のマトリクスパターンを有する第２の遮光層を形成することにより、該第２の遮光層によって区画される評価領域を形成し、
前記着弾精度試験用領域において、少なくとも前記第２の遮光層を覆うように液滴材料の着弾精度試験用層を形成するとともに、前記評価領域内の所定の位置にバーニア層を形成し、
前記画素領域において、液滴材料によって色要素形成領域に色要素を形成することを特徴とするカラーフィルタの製造方法。
【請求項２１】
カラーフィルタの製造方法において、
画素領域において、所定のマトリクスパターンを有する第１の遮光層を形成することにより、該第１の遮光層を含む遮光領域を形成し、
前記画素領域以外に位置する着弾精度試験用領域において、前記第１の遮光層の形状に対応した形状になるように前記第２の遮光層を形成することにより、該第２の遮光層によって各々区画され、前記着弾精度試験用領域に複数行複数列に配列して設けられる複数の評価領域を形成し、
前記着弾精度試験用領域において、前記第２の遮光層および前記評価領域上に着弾精度試験用層を形成するとともに、前記画素領域において、前記第１の遮光層の上に感光性樹脂層を形成し、その後フォトリソグラフィーによって該感光性樹脂層をパターニングすることによりバンク層を形成し、
前記着弾試験用層上に試験用の液滴材料を吐出し、  前記画素領域において、液滴材料の吐出によって色要素形成領域に色要素を形成することを特徴とするカラーフィルタの製造方法。
【請求項２２】
請求項１６〜２１のいずれかにおいて、
前記色要素を形成する工程においては、前記色要素形成領域に液滴材料吐出ヘッドを用いて前記液滴材料を付与する、カラーフィルタの製造方法。
【請求項２３】
請求項１〜９に記載のいずれかのカラーフィルタと、
前記カラーフィルタと所定間隔を置いて配置される対向基板と、
前記カラーフィルタと前記対向基板との間に配置される電気光学材料層と、を含む電気光学装置。
【請求項２４】
請求項２３において、
前記電気光学材料層は、液晶材料層である、電気光学装置。
【請求項２５】
請求項２３または２４に記載の電気光学装置を含む、電子機器。
【請求項２６】
カラーフィルタにおいて、
第１の遮光領域、および前記第１の遮光領域に囲まれた色要素形成領域を有する画素領域と、
液滴材料の吐出によって前記色要素形成領域に形成された色要素と、
前記画素領域に隣り合って配置され、且つ第２の遮光領域を有する周辺領域と、
前記周辺領域に含まれ、且つ前記第１の遮光領域に囲まれた領域と対応する形状となるように前記第２の遮光領域に囲まれる評価領域と、を備え、
前記評価領域は、複数行複数列に配列して形成され、前記液滴材料が前記色要素形成領域に吐出される前に、前記液滴材料が吐出される領域であることを特徴とするカラーフィルタ。
【請求項２７】
カラーフィルタにおいて、
第１の遮光領域、および前記第１の遮光領域に囲まれた色要素形成領域を有する画素領域と、
液滴材料の吐出によって前記色要素形成領域に形成された色要素と、
前記画素領域に隣り合って配置され、且つ第２の遮光領域を有する周辺領域と、
前記周辺領域に含まれ、且つ前記第１の遮光領域に囲まれた領域と対応する形状となるように前記第２の遮光領域に囲まれる評価領域と、を備え、
前記評価領域は、複数行複数列に配列して形成され、前記液滴材料が前記色要素形成領域に吐出される前に前記液滴材料が吐出される領域であり、前記バンク層と同一材料により形成され且つ前記液滴材料をはじく性質を有する層により覆われてなることを特徴とするカラーフィルタ。
【発明の詳細な説明】
【０００１】
【発明の属する技術分野】
本発明は、カラーフィルタおよびその製造方法、カラーフィルタ用液滴材料着弾精度試験基板、前記カラーフィルタを備えた電気光学機器および電子機器に関する。
【０００２】
【背景技術および発明が解決しようとする課題】
近年、パーソナルコンピュータの進歩、とりわけ携帯用パーソナルコンピュータの進歩に伴い、液晶カラーディスプレイの需要が急増している。これに対応し、適正価格で美しいディスプレイを供給する手段の確立が急務となっている。また、近年、環境の保護の観点から、環境負荷を低減するプロセスへの転換，改善も要求されている。
【０００３】
従来、カラーフィルタの製造方法の１つとして、以下の方法が知られている。この方法では、まず、遮光材としてクロムの薄膜をフォトリソグラフィーおよびエッチングによってパターニングし、ブラックマトリクスを形成する。その後、このブラックマトリクス間の間隙に、赤，緑および青の感光性樹脂を、一色毎にスピンコート法などによって塗布した後フォトリソグラフィーによりパターニングする。それによって、赤，緑および青の着色層（ドット）が隣り合って配置されたカラーマトリクスを構成することができる。この製造方法では、赤，緑，青の一色毎にフォトリソグラフィー工程を繰り返さなければならず、また、各色のパターニングに際して不要部分を除去するため感光性材料のロスが生じ、ひいては環境負荷の高い高コストのカラーフィルタとなる。
【０００４】
そこで、このような製造方法の問題点を解消する方法として、たとえば特開昭５９−７５２０５号公報では、インクジェット法を応用した方法が提案されている。この方法では、透明基板上に、インクに対して濡れ性の低い材料で着色層の形成領域を区画するように仕切りをマトリクス状に形成した後、インクジェット法を用いて非感光性色材を仕切り内に塗布することにより、着色層を形成する。この製造方法では、フォトリソグラフィー工程の煩雑さが緩和され、さらに色材のロスの低減を図ることができる。以来、インクジェット法等の液滴材料吐出法による非感光性色材の塗布プロセスによるカラーフィルタの製造方法が多数提案されている。
【０００５】
本発明の目的は、液滴材料を吐出させることにより形成され、十分な遮光性を有する遮光領域と、混色がない透過領域とを含み、画素欠陥や色調むらのないコントラストの高いカラーフィルタを提供することにある。
【０００６】
本発明の他の目的は、液滴材料を吐出させることにより、所定領域に色材を精度良く付与することができるカラーフィルタの製造方法を提供することにある。
【０００７】
本発明の他の目的は、液滴材料を吐出させることにより、所定領域に色材を精度良く付与するために用いるカラーフィルタ用液滴材料着弾精度試験基板を提供することにある。
【０００８】
また、本発明の他の目的は、上述したカラーフィルタまたはカラーフィルタのための液滴材料着弾精度試験基板を用いた液滴材料着弾精度の測定方法を提供することにある。
【０００９】
さらに、本発明の他の目的は、上述したカラーフィルタを有する電気光学装置および電子機器を提供することにある。
【００１１】
【課題を解決するための手段】
１．カラーフィルタおよび液滴材料着弾精度の測定方法
（Ａ）本発明は、カラーフィルタにおいて、
遮光領域および前記遮光領域によって区画される透過領域を有する画素領域と、
前記画素領域以外に位置する着弾精度試験用領域と、
前記遮光領域に設けられる第１の遮光層と、
前記透過領域に設けられる色要素と、
前記着弾精度試験用領域に設けられる第２の遮光層と、
少なくとも前記第２の遮光層を覆うように前記着弾精度試験用領域に設けられる着弾精度試験用層と、
を備え、
前記着弾精度試験用領域には、前記第２の遮光層によって区画される評価領域が設けられていることを特徴とするカラーフィルタである。
【００１２】
本発明のカラーフィルタにおいて、画素領域とは、カラーフィルタに用いられる画素を含む領域をいう。また、着弾精度試験用領域とは、カラーフィルタにおいて、画素が形成されていないか、あるいはカラーフィルタの画素として用いられていない画素を含む領域をいう。また、評価領域とは、液滴材料の着弾精度試験において、液滴材料の着弾精度の評価対象となる領域をいう。
【００１３】
本発明のカラーフィルタによれば、前記着弾精度試験用領域に、前記評価領域が設けられていることにより、前記着弾精度試験用層上で液滴材料の着弾精度試験を行なうことができるため、画素領域において液滴材料を所定領域に精度良く付与することができる。このため、本発明のカラーフィルタは、前記遮光領域において十分な遮光性を有し、かつ前記透過領域において混色がないため、画素欠陥や色調むらがなくコントラストが高いことを特徴とする。詳しくは、後述する本発明の実施の形態の欄で述べる。
【００１４】
（Ｂ）本発明は、カラーフィルタにおいて、
遮光領域、および前記遮光領域に囲まれた透過領域を有する画素領域と、
液滴材料を吐出することによって前記透過領域に形成された色要素と、
前記画素領域に隣り合って配置され、且つ遮光領域を有する周辺領域と、
前記周辺領域に含まれ、且つ前記周辺領域の遮光領域に囲まれることによって前記透過領域の形状に対応した形状を有する評価領域と、
を備えることを特徴とする。
【００１５】
本発明のカラーフィルタによれば、前記評価領域が設けられていることにより、該領域上で液滴材料の着弾精度試験を行なうことができるため、前記画素領域において液滴材料を所定領域に精度良く付与することができる。このため、本発明のカラーフィルタは、前記遮光領域において十分な遮光性を有し、かつ前記透過領域において混色がないため、画素欠陥や色調むらがなくコントラストが高いことを特徴とする。
【００１６】
（Ｃ）本発明は、カラーフィルタにおいて、
遮光領域、および前記遮光領域に囲まれた透過領域を有する画素領域と、
液滴材料を吐出することによって前記透過領域に形成された色要素と、
前記画素領域に隣り合って配置され、且つ遮光領域を有する周辺領域と、
前記周辺領域に含まれ、且つ前記周辺領域の遮光領域に囲まれた評価領域と、前記評価領域に囲まれた領域を覆うように前記周辺領域に設けられ、且つ前記液滴材料をはじく性質を有する層と、
を備えることを特徴とする。
【００１７】
本発明のカラーフィルタによれば、前記評価領域を覆うように前記周辺領域に設けられ、且つ前記液滴材料をはじく性質を有する層が設けられていることにより、該層上で液滴材料の着弾精度試験を行なうことができるため、前記画素領域において液滴材料を所定領域に精度良く付与することができる。このため、本発明のカラーフィルタは、前記遮光領域において十分な遮光性を有し、かつ前記透過領域において混色がないため、画素欠陥や色調むらがなくコントラストが高いことを特徴とする。
【００１８】
（Ｄ）本発明は、カラーフィルタにおいて、
遮光領域、および前記遮光領域に囲まれた複数の透過領域を有する画素領域と、
液滴材料を吐出することによって前記透過領域に形成された色要素と、
前記画素領域に隣り合って配置され、且つ遮光領域を有する周辺領域と、
前記周辺領域に含まれ、且つ前記周辺領域の遮光領域に囲まれた評価領域と、を備え、
前記複数の透過領域および前記評価領域は、配列されていることを特徴とする。
【００１９】
本発明のカラーフィルタによれば、前記複数の透過領域および前記評価領域が配列されていることにより、前記評価領域上で液滴材料の着弾精度試験を行なうことができるため、前記画素領域において液滴材料を所定領域に精度良く付与することができる。このため、本発明のカラーフィルタは、前記遮光領域において十分な遮光性を有し、かつ前記透過領域において混色がないため、画素欠陥や色調むらがなくコントラストが高いことを特徴とする。
【００２０】
また、本発明のカラーフィルタを用いた液滴材料着弾精度の測定は、前記着弾精度試験用領域において、前記着弾精度試験用層上に液滴材料を着弾させて、凸状層を形成することにより行なわれる。この測定方法により、本発明のカラーフィルタにおいて、前記着弾精度試験用領域に設けられる前記着弾精度試験用層上に凸状層が形成される。
【００２１】
本発明のカラーフィルタにおいては、以下の（１）〜（３）の態様をとることができる。
【００２２】
（１）前記画素領域を構成する前記遮光領域はさらにバンク層を含み、前記バンク層を、前記画素領域に設けられる前記第１の遮光層上に設けることができる。
【００２３】
この構成によれば、前記画素領域に設けられる前記第１の遮光層上に前記バンク層を設けることにより、遮光機能と色要素の区画機能をそれぞれ独立して設定できるので、両者の機能を確実に発揮させることができる。その結果、本発明のカラーフィルタは、不十分な遮光性や混色に起因する画素欠陥が生じにくい。さらに、このように機能を分割することにより、前記画素領域に設けられる前記第１の遮光層および前記バンク層を構成するための最適な材料を広い範囲から選択でき、生産コストの点でも有利である。特に、前記第１の遮光層が金属層から構成される場合には、小さい膜厚で均一かつ十分な遮光性を得ることができる。
【００２４】
（２）前記着弾精度試験用領域に設けられる前記第２の遮光層は、前記画素領域に設けられる前記第１の遮光層と同じパターンを有することができる。この構成によれば、本発明のカラーフィルタの前記着弾精度試験用層に対して液滴材料着弾試験を行なう場合、前記画素領域において色要素が形成される領域に液滴材料を着弾する場合を想定して、液滴材料の着弾精度を評価することができる。
【００２５】
（３）前記着弾精度試験用領域において、バーニア層を設けることができる。この構成によれば、前記着弾精度試験用層に対する液滴材料着弾試験の際に、前記着弾精度試験用層上に形成される液滴材料層と前記バーニア層との相対位置によって、液滴材料の着弾位置のずれを明確に識別することができる。
【００２６】
この場合、前記バーニア層を、前記評価領域内の所定の位置に設けることができる。
【００２７】
また、この場合、前記バーニア層は、前記第２の遮光層と同じ材料で形成することができる。
２．カラーフィルタ用液滴材料着弾精度試験基板および液滴材料着弾精度の測定方法
本発明のカラーフィルタ用液滴材料着弾精度試験基板は、遮光層と、少なくとも該遮光層を覆うように形成された着弾精度試験用層とを含む着弾精度試験用領域を含み、
前記着弾精度試験用領域には、前記遮光層によって区画される評価領域が設けられている。
【００２８】
本発明によれば、カラーフィルタを製造する前に、本発明のカラーフィルタ用着弾精度試験基板に対して液滴材料着弾精度試験を行なうことにより、液滴材料の着弾精度を十分に確認し、着弾精度を高めてから、実際に製造するカラーフィルタの色要素の形成を行なうことができる。これにより、カラーフィルタの製造において、所定領域に精度良く液滴材料を付与することができるため、遮光領域において十分な遮光性を有し、かつ透過領域において混色がなく、画素欠陥や色調むらがなくコントラストが高いカラーフィルタを製造することができる。
【００２９】
また、本発明のカラーフィルタ用液滴材料着弾精度試験基板を用いた液滴材料の着弾精度の測定は、前記着弾精度試験用領域において、前記着弾精度試験用層上に液滴材料を着弾させて、凸状層を形成することにより行なわれる。この測定方法により、本発明のカラーフィルタ用液滴材料着弾精度試験基板において、前記着弾精度試験用層上に凸状層が形成される。
【００３０】
さらに、本発明のカラーフィルタ用液滴材料着弾精度試験基板においては、バーニア層を設けることができる。
【００３１】
この場合、前記バーニア層を、前記評価領域内の所定の位置に設けることができる。
【００３２】
また、この場合、前記バーニア層を、前記遮光層と同じ材料で形成することができる。
【００３３】
上記構成によれば、上述した本発明のカラーフィルタの場合とほぼ同様の作用および効果を有する。
３．カラーフィルタの製造方法
本発明は、カラーフィルタの製造方法において、
（ａ）画素領域において、所定のマトリクスパターンを有する第１の遮光層を形成することにより、該第１の遮光層を含む遮光領域を設ける工程、
前記画素領域以外に位置する着弾精度試験用領域において、所定のマトリクスパターンを有する第２の遮光層を形成することにより、該第２の遮光層によって区画される評価領域を形成する工程、
（ｂ）前記着弾精度試験用領域において、少なくとも前記第２の遮光層を覆うように着弾精度試験用層を形成する工程、および
（ｃ）前記画素領域において、色要素形成領域に色要素を形成することにより、前記遮光領域によって区画される透過領域を形成する工程を含むことを特徴とするカラーフィルタの製造方法である。
【００３４】
本明細書において、色要素形成領域とは、前記画素領域において前記色要素が形成される領域であり、具体的には、前記画素領域において前記遮光領域によって区画された領域をいう。前記遮光領域は主に、前記第１の遮光層および必要に応じてバンク層（後述する）から構成される。
【００３５】
本発明のカラーフィルタの製造方法によれば、画素欠陥や色調むらがなくコントラストが高いカラーフィルタを簡易な工程で製造することができる。
【００３６】
本発明のカラーフィルタの製造方法においては、以下の（１）〜（６）の態様をとることができる。
【００３７】
（１）前記工程（ｂ）は、前記着弾精度試験用領域において、前記着弾精度試験用層を形成するとともに、前記画素領域において、前記第１の遮光層上ににバンク層を形成する工程であることができる。この製造方法によれば、前記バンク層によって、例えば赤、緑および青の各色の色剤等の液滴材料を、混色のない状態で前記色要素形成領域に付与できるため、色調むらなどの欠陥のない高コントラストのカラーフィルタを得ることができる。
【００３８】
（２）さらに、（ｄ）前記着弾精度試験用領域において、前記着弾精度試験用層上に液滴材料を着弾させて、凸状層を形成する工程を含むことができる。
【００３９】
この製造方法によれば、前記着弾精度試験用領域において、前記着弾精度試験用層上に凸状の液滴材料層を着弾させて液滴材料の着弾精度の評価を行なってから、前記画素領域において、前記色要素形成領域に液滴材料を着弾させて、実際に画素として用いる色要素を形成することができる。これにより、前記色要素を所定領域に精度良く付与することができるため、遮光領域において十分な遮光性を有し、かつ透過領域において混色がない、画素欠陥や色調むらがなくコントラストが高いカラーフィルタを簡易な工程で製造することができる。
【００４０】
（３）前記工程（ａ）において、前記第１および第２の遮光層は、基板上に金属層を形成した後、フォトリソグラフィーおよびエッチングによって該金属層をパターニングすることにより形成できる。この構成によれば、前記第１および第２の遮光層として金属層を用いることにより、小さい膜厚で十分かつ均一な遮光性が得られる。この金属層は、蒸着法、スパッタ法、化学蒸着法などの方法で形成できる。
【００４１】
（４）前記工程（ａ）は、前記着弾精度試験用領域において、前記第２の遮光層を形成するとともに、前記評価領域内の所定の位置にバーニア層を形成する工程であることができる。
【００４２】
（５）前記工程（ｂ）は、前記画素領域において、前記第１の遮光層の上に感光性樹脂層を形成し、その後フォトリソグラフィーによってパターニングして前記バンク層を形成する工程であることができる。このバンク層は、遮光性を要求されないので、黒色である必要はなく、一般的に入手可能な感光性樹脂組成物の中から広く選択することができる。
【００４３】
（６）前記工程（ｃ）は、前記色要素形成領域に液滴材料吐出ヘッドを用いて液滴材料を付与して前記色要素を形成する工程であることができる。この方法によれば、本発明のカラーフィルタを簡易かつ少ない工程で形成することができる。すなわち、前記色要素を、液滴材料吐出ヘッドを用いて液滴材料を付与して形成することにより、フォトリソグラフィーを用いたパターニングの工程を減らすことができ、工程を簡易化することができる。また、液滴材料吐出ヘッドを用いて色要素形成領域に液滴材料を付着させるので、必要な領域だけに液滴材料を与えることができる。このため、フォトリソグラフィーによるパターニングのように、不要部分を除去することによる色材のロスがなく、カラーフィルタのコストを低減することができる。本発明においては、前記液滴材料は、６〜３０ピコリットルの微少液滴として付与することができる。このような微小液滴の滴数を制御することにより、たとえば４０〜１００μｍ角の微細な領域に、所望量の液滴材料を的確に付与することができる。
４．カラーフィルタ用液滴材料着弾精度試験基板の製造方法
本発明は、カラーフィルタ用液滴材料着弾精度試験基板の製造方法において、（ａ）所定のマトリクスパターンを有する遮光層を形成することにより、該遮光層によって区画される評価領域を形成する工程、および
（ｂ）少なくとも該遮光層を覆うように着弾精度試験用層を形成することにより、着弾精度試験用領域を形成する工程を備えることを特徴とするカラーフィルタ用液滴材料着弾精度試験基板の製造方法である。
【００４４】
本発明のカラーフィルタ用液滴材料着弾精度試験基板の製造方法によれば、前述の本発明のカラーフィルタの製造方法の場合とほぼ同様の作用および効果を有する。
【００４５】
本発明のカラーフィルタ用液滴材料着弾精度試験基板の製造方法においては、以下の（１）〜（３）の態様をとることができる。
【００４６】
（１）さらに、（ｃ）前記着弾精度試験用領域において、前記着弾精度試験用層上に液滴材料を着弾させて、凸状層を形成する工程を含むことができる。
【００４７】
（２）前記工程（ａ）において、前記遮光層は、基板上に金属層を形成した後、フォトリソグラフィーおよびエッチングによって該金属層をパターニングすることにより形成できる。
【００４８】
（３）前記工程（ａ）は、前記遮光層を形成するとともに、前記評価領域内の所定の位置にバーニア層を形成する工程であることができる。
【００４９】
上記の（１）〜（３）に示した製造方法によれば、上述した本発明のカラーフィルタの製造方法とほぼ同様の作用および効果を有する。さらに、上記（１）に示した方法を、実際に製造するカラーフィルタの製造前に行なうことにより、本発明のカラーフィルタ用液滴材料着弾精度試験基板において、液滴材料の着弾精度を十分に確認し、着弾精度を高めてから、実際に製造するカラーフィルタの色要素の形成を行なうことができる。これにより、精度良く色要素に液滴材料を付与することができるため、画素欠陥や色調むらがなくコントラストが高いカラーフィルタを製造することができる。
５．発光用基板
（Ａ）本発明は、発光用基板において、
バンク領域および前記バンク領域によって区画される発光領域を有する画素領域と、
前記画素領域以外に位置する着弾精度試験用領域と、
前記発光領域に設けられる機能層と、
前記着弾精度試験用領域に設けられる着弾精度試験用層と、
を備えることを特徴とする発光用基板である。
【００５０】
本発明の発光用基板において、画素領域とは、発光用基板に用いられる画素を含む領域をいう。また、発光用基板において、着弾精度試験用領域とは、画素が形成されていないか、あるいは発光用基板の画素として用いられていない画素を含む領域をいう。さらに、機能層とは、発光層と、必要に応じて正孔輸送／注入層とを含む層をいう。
【００５１】
本発明の発光用基板によれば、前記着弾精度試験用領域に設けられる着弾精度試験用層を備えることにより、前記着弾精度試験用層上で液滴材料の着弾精度試験を行なうことができるため、画素領域において液滴材料を所定領域に精度良く付与することができる。このため、本発明の発光用基板は、前記バンク領域において十分な遮光性を有し、かつ前記発光領域において混色がないため、画素欠陥や色調むらがなくコントラストが高いことを特徴とする。詳しくは、後述する本発明の実施の形態の欄で述べる。
【００５２】
（Ｂ）本発明は、発光用基板において、
区画領域および前記区画領域に囲まれた発光領域を有する画素領域と、
液滴材料を吐出することによって前記発光領域に形成された機能層と、
前記画素領域に隣り合って配置された周辺領域と、
前記周辺領域に含まれ、且つ前記発光領域の形状に対応した形状を有する評価領域と、
前記評価領域を覆うように前記周辺領域に設けられ、且つ前記液滴材料をはじく性質を有する層と、
を備えることを特徴とする。
【００５３】
本発明の発光用基板において、評価領域とは、液滴材料の着弾精度試験が行なわれる領域をいう。
【００５４】
本発明の発光用基板によれば、前記評価領域を覆うように前記周辺領域に設けられ、且つ前記液滴材料をはじく性質を有する層が設けられていることにより、該層上で液滴材料の着弾精度試験を行なうことができるため、画素領域において液滴材料を所定領域に精度良く付与することができる。このため、本発明の発光用基板は、前記区画領域において十分な遮光性を有し、かつ前記発光領域において混色がないため、画素欠陥や色調むらがなくコントラストが高いことを特徴とする。
【００５５】
（Ｃ）本発明は、発光用基板において、
区画領域および前記区画領域に囲まれた複数の発光領域を有する画素領域と、液滴材料を吐出することによって前記発光領域に形成された機能層と、
前記画素領域に隣り合って配置され、且つ遮光領域を有する周辺領域と、
前記周辺領域に含まれ、且つ前記発光領域の形状に対応した形状を有する評価領域と、
を備え、
前記複数の発光領域および前記評価領域は、配列されていることを特徴とする。
【００５６】
本発明の発光用基板によれば、前記評価領域を備え、前記複数の発光領域および前記評価領域が配列されていることにより、該領域上で液滴材料の着弾精度試験を行なうことができるため、画素領域において液滴材料を所定領域に精度良く付与することができる。このため、本発明の発光用基板は、前記区画領域において十分な遮光性を有し、かつ前記発光領域において混色がないため、画素欠陥や色調むらがなくコントラストが高いことを特徴とする。
【００５７】
また、本発明の発光用基板を用いた液滴材料の着弾精度の測定は、前記着弾精度試験用領域において、前記着弾精度試験用層上に液滴材料を着弾させて、凸状層を形成することにより行なわれる。この測定方法により、本発明の発光用基板において、前記着弾精度試験用領域に設けられる前記着弾精度試験用層上に凸状層が形成される。
【００５８】
本発明の発光用基板においては、以下の（１）〜（５）の態様をとることができる。
【００５９】
（１）前記機能層を、一対の電極層の間に形成することができる。
【００６０】
（２）前記バンク領域は、第１の絶縁層および樹脂層が順に積層されて構成できる。
【００６１】
この場合、前記着弾精度試験用領域は、第２の絶縁層を含み、
前記着弾精度試験用領域を構成する前記第２の絶縁層は、前記画素領域において前記バンク領域を構成する前記第１の絶縁層と同じ基体からの高さに形成され、かつ、同じパターンを有することができる。
【００６２】
（３）前記画素領域および前記着弾精度試験用領域はそれぞれ、スイッチング素子を含み、
前記着弾精度試験用領域に形成されるスイッチング素子と、前記画素領域に形成される前記スイッチング素子とは同じ構造を有することができる。
【００６３】
（４）前記着弾精度試験用領域において、バーニア層を設けることができる。
【００６４】
この場合、前記画素領域に形成されるスイッチング素子は、金属配線層を含み、
前記バーニア層は、前記金属配線層と同じ基体からの高さに形成することができる。
【００６５】
（５）前記着弾精度試験用領域に設けられる前記着弾精度試験用層上に、凸状層が形成されていることができる。
【００６６】
上記（１）〜（５）の態様によれば、前述した本発明のカラーフィルタとほぼ同様の作用および効果を有する。
６．発光用基板用液滴材料着弾精度試験基板
本発明の発光用基板用液滴材料着弾精度試験基板は、基板上に形成されたスイッチング素子、前記スイッチング素子に接続される電極層、所定のパターンを有するバンク絶縁層、および前記電極層上に形成された前記着弾精度試験用層を含む。
【００６７】
本発明の発光用基板用液滴材料着弾精度試験基板によれば、前述した本発明のカラーフィルタ用液滴材料着弾精度試験基板とほぼ同様の作用および効果を有する。
【００６８】
また、本発明の発光用基板用液滴材料着弾精度試験基板を用いた液滴材料の着弾精度の測定は、前記着弾精度試験用層上に液滴材料を着弾させて、凸状層を形成することにより行なわれる。この測定方法により、本発明の発光用基板用液滴材料着弾精度試験基板において、前記着弾精度試験用層上に凸状層が形成される。
【００６９】
さらに、本発明の発光用基板用液滴材料着弾精度試験基板においては、前記基板上にバーニア層を設けることができる。
【００７０】
この場合、前記バーニア層は、金属層から形成することができる。
【００７１】
上記構成によれば、上述した本発明のカラーフィルタ用液滴材料着弾精度試験基板の場合とほぼ同様の作用および効果を有する。
７．発光用基板の製造方法
本発明は、発光用基板の製造方法において、
（ａ）画素領域において、所定のパターンを有するバンク領域を形成する工程、
（ｂ）前記画素領域に以外に位置する着弾精度試験用領域において、着弾精度試験用層を形成する工程、および
（ｃ）前記画素領域において、前記バンク領域によって区画される領域に機能層を形成することにより、前記バンク領域によって区画される発光領域を形成する工程を含むことを特徴とする発光用基板の製造方法である。
【００７２】
本発明の発光用基板の製造方法によれば、画素欠陥や色調むらがなくコントラストが高い発光用基板を簡易な工程で製造することができる。
【００７３】
本発明の発光用基板の製造方法においては、以下の（１）〜（６）の態様をとることができる。
【００７４】
（１）さらに、（ｄ）前記画素領域において、前記機能層に電荷を付加する一対の電極層を形成する工程を含むことができる。
【００７５】
（２）前記工程（ａ）において、前記バンク領域は、第１の絶縁層上に樹脂層を積層することにより形成できる。
【００７６】
この場合、前記工程（ａ）は、前記画素領域において、第１の絶縁層を形成するとともに、前記着弾精度試験用領域において、第２の絶縁層を形成する工程を含み、
前記第１の絶縁層と前記第２の絶縁層とを同じ基体からの高さに形成し、かつ、同じパターンに形成することができる。
【００７７】
また、この場合、前記工程（ａ）において、前記樹脂層は、前記画素領域において感光性樹脂層を形成し、その後フォトリソグラフィーによってパターニングすることにより形成できる。
【００７８】
さらに、この場合、前記工程（ａ）において、前記樹脂層を形成する工程と、前記工程（ｂ）において、前記着弾精度試験用層を形成する工程とを同一工程にて行なうことができる。
【００７９】
（３）さらに、（ｅ）前記画素領域および前記着弾精度試験用領域において、同じ構造を有するスイッチング素子をそれぞれ形成する工程を含むことができる。
【００８０】
（４）さらに、（ｆ）前記着弾精度試験用領域において、前記着弾精度試験用層上に液滴材料を含む液滴を着弾させて、凸状層を形成する工程を含むことができる。
【００８１】
（５）前記工程（ａ）は、前記着弾精度試験用領域において、前記基板上にバーニア層を形成する工程を含むことができる。
【００８２】
この場合、前記工程（ｅ）において、前記画素領域に設けられる前記スイッチング素子は、金属配線層を含み、
前記バーニア層を、前記金属配線層と同じ基体からの高さに形成することができる。
【００８３】
（６）前記工程（ｃ）は、前記バンク領域によって区画される領域に、液滴材料吐出ヘッドを用いて液滴材料を付与して前記機能層を形成する工程であることができる。
【００８４】
前記（１）〜（６）の態様によれば、前述した本発明のカラーフィルタの製造方法と場合とほぼ同様の作用および効果を有する。
８．発光用基板用液滴材料着弾精度試験基板の製造方法
本発明は、発光用基板用液滴材料着弾精度試験基板の製造方法において、
（ａ）スイッチング素子、電極層、および所定のパターンを有するバンク絶縁層を基板上に形成する工程、および
（ｂ）前記電極層上に、着弾精度試験用層を形成する工程を含むことを特徴とする発光用基板用液滴材料着弾精度試験基板の製造方法である。
【００８５】
本発明の発光用基板用液滴材料着弾精度試験基板の製造方法によれば、前述の本発明のカラーフィルタ用液滴材料着弾精度試験基板の製造方法の場合とほぼ同様の作用および効果を有する。
【００８６】
本発明のカラーフィルタ用液滴材料着弾精度試験基板の製造方法においては、以下の（１）〜（４）の態様をとることができる。
【００８７】
（１）前記工程（ｂ）は、前記着弾精度試験用層を、前記電極層および前記バンク絶縁層上に形成する工程であることができる。
【００８８】
（２）さらに、（ｃ）前記着弾精度試験用層上に液滴材料を含む液滴を着弾させて、凸状層を形成する工程を含むことができる。
【００８９】
（３）前記工程（ｂ）は、感光性樹脂層を形成し、その後フォトリソグラフィーによってパターニングすることにより前記着弾精度試験用層を形成する工程であることができる。
【００９０】
（４）前記工程（ａ）は、前記基板上にバーニア層を形成する工程を含むことができる。
【００９１】
上記の（１）〜（４）に示した製造方法によれば、上述した本発明のカラーフィルタ用液滴材料着弾精度試験基板の製造方法とほぼ同様の作用および効果を有する。
９．電気光学装置ならびに電子機器
（１）本発明に係る電気光学装置は、上述した本発明のカラーフィルタと、
該カラーフィルタと所定間隔を置いて配置される対向基板と、
前記カラーフィルタと前記対向基板との間に配置される電気光学材料層と、を含む。
【００９２】
この場合、前記電気光学材料層として、液晶材料層を用いれば、色調むらなどの画素欠陥がなく高いコントラストの表示ができる液晶表示装置を構成できる。
【００９３】
（２）本発明に係る電気光学装置は、上述した本発明の発光用基板を含み、
前記発光用基板を構成する前記機能層は、エレクトロルミネッセンスによって発光可能である。
【００９４】
（３）本発明に係る電子機器は、前記（１）または（２）に示した本発明の電気光学装置を含むことができる。
【００９５】
本発明に係る電気光学装置および電子機器によれば、上述した本発明のカラーフィルタまたは発光用基板の作用効果を反映して、コストの低減を図り、色調むらなどの画素欠陥がなく高いコントラストの表示ができる。
１０．成膜方法
（１）本発明は、成膜方法において、
膜形成領域以外に位置する着弾精度試験用領域において、着弾精度確認用パターンを形成する工程と、
前記着弾精度試験用領域において、少なくとも前記着弾精度確認用パターンを覆うように着弾精度試験用層を形成する工程と、
前記着弾精度試験用層上の前記着弾精度確認用パターン位置に対応する位置に、液滴材料を吐出することによって凸状層を形成する工程と、
前記着弾精度確認用パターンおよび前記凸状層の相対位置に基づいて着弾精度を評価する工程と、
を備えることを特徴とする。
【００９６】
本発明の成膜方法によれば、前記着弾精度確認用パターンおよび前記凸状層の相対位置に基づいて着弾精度を評価する工程を備えることにより、前記液滴材料の着弾精度を正確に評価することができる。これにより、精度が良い成膜が可能となる。
【００９７】
（２）また、本発明は、成膜方法において、
膜形成領域以外に位置する着弾精度試験用領域において、着弾精度確認用パターンを形成する工程と、
前記着弾精度試験用領域において、少なくとも前記着弾精度確認用パターンを覆うように着弾精度試験用層を形成する工程と、
前記着弾精度試験用層上の前記着弾精度確認用パターン位置に対応する位置に、液滴材料を吐出することによって複数の凸状層を形成する工程と、
前記複数の凸状層の相対位置に基づいて着弾精度を評価する工程と、
を備えることを特徴とする。
【００９８】
本発明の成膜方法によれば、前記複数の凸状層の相対位置に基づいて着弾精度を評価する工程を備えることにより、前記液滴材料の着弾精度を正確に評価することができる。これにより、精度が良い成膜が可能となる。
【００９９】
また、前記（１）または（２）の成膜方法において、前記着弾精度試験用層は前記液滴材料をはじく性質を有することができる。
１１．成膜装置
（１）本発明は、成膜装置において、
液滴材料を吐出するためのノズルを備え、
膜形成領域以外に位置する着弾精度試験用領域において、着弾精度確認用パターンを形成し、
前記着弾精度試験用領域において、少なくとも前記着弾精度確認用パターンを覆うように着弾精度試験用層を形成し、
少なくとも前記着弾精度確認用パターンを覆うように形成された前記着弾精度試験用層上の前記着弾精度確認用パターン位置に対応する位置に、前記ノズルから液滴材料を吐出することによって凸状層を形成し、
前記着弾精度確認用パターンおよび前記凸状層の相対位置に基づいて着弾精度を評価することを特徴とする。
【０１００】
本発明の成膜装置によれば、前記着弾精度確認用パターンおよび前記凸状層の相対位置に基づいて着弾精度を評価することにより、前記液滴材料の着弾精度を正確に評価することができる。これにより、精度が良い成膜が可能となる。
【０１０１】
（２）また、本発明は、成膜装置において、
液滴材料を吐出するためのノズルを備え、
膜形成領域以外に位置する着弾精度試験用領域において、着弾精度確認用パターンを形成し、
前記着弾精度試験用領域において、少なくとも前記着弾精度確認用パターンを覆うように着弾精度試験用層を形成し、
少なくとも前記着弾精度確認用パターンを覆うように形成された前記着弾精度試験用層上の前記着弾精度確認用パターン位置に対応する位置に、前記ノズルから液滴材料を吐出することによって複数の凸状層を形成し、
前記複数の凸状層の相対位置に基づいて着弾精度を評価することを特徴とする。
【０１０２】
本発明の成膜装置によれば、前記複数の凸状層の相対位置に基づいて着弾精度を評価することにより、前記液滴材料の着弾精度を正確に評価することができる。これにより、精度が良い成膜が可能となる。
【０１０３】
また、前記（１）または（２）の成膜装置において、前記着弾精度試験用層は前記液滴材料をはじく性質を有することができる。
【０１０４】
【発明の実施の形態】
次に、本発明の実施の形態に係るカラーフィルタおよびその製造方法、前記カラーフィルタを用いた液滴材料着弾精度の測定方法、電気光学装置および電子機器について、図面を参照しながら説明する。
【０１０５】
［第１の実施の形態］
（カラーフィルタ）
図１は、本発明の第１の実施の形態にかかるカラーフィルタを模式的に示す部分平面図であり、図２は、図１のＡ−Ａ線に沿った部分を模式的に示す部分断面図である。
【０１０６】
本実施の形態に係るカラーフィルタ１０００は、透明な基板１０と、基板１０上にそれぞれ形成された画素領域１００および周辺領域を含む。ここで、周辺領域とは、画素領域１００に隣り合って配置され、かつ遮光領域を含む領域をいう。この周辺領域は着弾精度試験用領域２００を含む。すなわち、着弾精度試験用領域２００は画素領域１００以外に位置する。なお、本実施の形態においては、着弾精度試験用領域２００が画素領域１００の外周縁に形成されている例を示したが、着弾精度試験用領域２００の形成位置はこの場所に限定されるわけでない。
【０１０７】
（１）画素領域
画素領域１００は、図１および図２に示すように、遮光領域２０と、遮光領域２０によって区画される透過領域３０とを含む。遮光領域２０は光（可視光）が実質的に透過しない領域であり、透過領域３０は光が透過可能な領域である。画素領域１００においては、図１に示すように、遮光領域２０と透過領域３０とが所定のマトリクスパターンで配列している。
【０１０８】
遮光領域２０は、第１の遮光層２２と、この第１の遮光層２２上に形成されたバンク層２４とを有する。そして、透過領域３０には、色要素３２が設けられている。色要素３２は例えば基板１０上に形成されている。
【０１０９】
まず、遮光領域２０について説明する。
【０１１０】
遮光領域２０を構成する第１の遮光層２２は、基板１０上に所定のマトリクスパターンで形成されている。そして、第１の遮光層２２は、十分な遮光性を有し、ブラックマトリクスとして機能すればよく、その材質等は特に限定されず、金属，樹脂などを用いることができる。第１の遮光層２２の材質としては、小さい膜厚で十分かつ均一な遮光性が得られる点で、金属を用いることが望ましい。第１の遮光層２２として用いられる金属は特に限定されず、成膜ならびにフォトエッチングを含む全工程の効率を配慮して選択することができる。このような金属としては、たとえばクロム，ニッケル，アルミニウムなどの電子デバイス加工プロセスで用いられているものを好ましく用いることができる。第１の遮光層２２を金属で構成する場合には、その膜厚が０．１μｍ以上であれば十分な遮光性が得られ、さらに金属層の密着性ならびに脆性などを考慮すれば、その膜厚が０．５μｍ以下であることが好ましい。
【０１１１】
バンク層２４は、第１の遮光層２２上に形成され、所定のマトリクスパターンを有する。このバンク層２４は、色要素が形成される領域を区画し、隣接する色要素の色が混じり合うこと（混色）を防止する。したがって、バンク層２４の膜厚は、色要素を形成する際に注入される色材としての液滴材料がオーバーフローしないように、この液滴材料層の高さ等の関係で設定される。バンク層２４は、このような観点から、たとえば膜厚１〜５μｍの範囲で形成されることが好ましい。
【０１１２】
バンク層２４は、フォトリソグラフィーが可能な樹脂層によって構成される。このような感光性樹脂は、必ずしも水に対する接触角が大きい撥水性の優れたもの、あるいは遮光性を有するものである必要がなく、幅広い範囲で選択することができる。バンク層２４を構成する樹脂としては、たとえば、ウレタン系樹脂、アクリル系樹脂、ノボラック系樹脂、カルド系樹脂、ポリイミド樹脂、ポリヒドロキシスチレン、ポリビニルアルコールなどを含む感光性樹脂組成物を用いることができる。
【０１１３】
次に、透過領域３０について説明する。透過領域３０は、遮光領域２０によって区画された領域である。この透過領域３０には色要素３２が設けられている。
【０１１４】
色要素３２は、光の三原色を構成する赤，緑および青の各色を有する複数の色要素３２ｒ，３２ｇ，３２ｂからなる。これらの色要素３２は、所定の配列、たとえばストライプ配列，デルタ配列またはモザイク配列などの配列パターンによって配置され、連続した３色の色要素によって１画素が構成される。この色要素３２は、例えば顔料または染料を含む着色層からなる。
【０１１５】
（２）着弾精度試験用領域
着弾精度試験用領域２００は前記周辺領域に含まれる。この着弾精度試験用領域２００は、前記周辺領域に含まれ、且つ前記周辺領域の遮光領域（ここでは第２の遮光層１２２）に囲まれることによって透過領域３０の形状に対応した形状を有する領域を含む。前記周辺領域の遮光領域に囲まれた領域は配列されている。具体的には、着弾精度試験用領域２００は、図２に示すように、第２の遮光層１２２（遮光領域）および着弾精度試験用層２６を含む。
【０１１６】
着弾精度試験用領域２００を構成する第２の遮光層１２２は、基板１０上に所定のマトリクスパターンで形成されている。第２の遮光層１２２は、画素領域１００を構成する第１の遮光層２２と同じパターンを有することができる。本実施の形態においては、第２の遮光層１２２は第１の遮光層２２と同じパターンを有し、かつ同じ工程で形成される。すなわち、第２の遮光層１２２は、第１の遮光層２２と同様に十分な遮光性を有し、ブラックマトリクスとして機能すればよく、その材質等は特に限定されず、金属，樹脂などを用いることができる。
【０１１７】
着弾精度試験用層２６は、前記周辺領域の遮光領域（第２の遮光層１２２）に囲まれた領域を覆うように前記周辺領域に設けられ、かつ液滴材料をはじく性質を有する。この着弾精度試験用層２６は、着弾精度試験用領域２００において、少なくとも第２の遮光層１２２を覆うように設けられている。本実施の形態のカラーフィルタ１０００においては、着弾精度試験用層２６は、基板１０上に第２の遮光層１２２を覆うように形成されている。
【０１１８】
着弾精度試験用層２６は、その表面に液滴材料を着弾させて、液滴材料の着弾精度を測定するために用いられる。着弾精度試験用領域２００には、第２の遮光層１２２によって区画される領域（評価領域）が設けられている。本実施の形態においては、第１の遮光層２２によって区画される領域と、第２の遮光層１２２によって区画される領域（評価領域）とは同じパターンを有する。
【０１１９】
また、液滴材料の着弾制度を確実に測定するためには、着弾精度試験用層２６の表面は、液滴材料に対して撥水性を有することが必要とされる。ここで、液滴材料に対する撥水性を有するとは、液滴材料に対して濡れ性が低いことをいう。着弾精度試験用層２６の表面に液滴材料に対する撥水性をもたせるには、着弾精度試験用層２６自体が液滴材料に対して撥水性を有する材料で形成されているか、あるいは、着弾精度試験用層２６の表面に、液滴材料に対して撥水性を付与するための表面処理、例えばプラズマ処理による表面フッ素化等を施すことができる。本実施の形態においては、着弾精度試験用層２６は、画素領域１０を形成するバンク層２４と同じ材料から形成することができる。
【０１２０】
なお、着弾精度試験用層２６は、必ずしも着弾精度試験用領域２００の全領域にわたって形成される必要はなく、着弾精度試験用領域２００のうち、少なくとも液滴材料の着弾試験を行なうための領域、すなわち液滴材料を着弾させる領域に形成されていればよい。
【０１２１】
（カラーフィルタの製造方法）
次に、図３〜図５を参照しながら、本実施の形態のカラーフィルタの製造方法について説明する。図３および図４は、各工程において図１のＢ−Ｂ線に対応する部分の層構造を模式的に示す断面図である。図５は、図３および図４に示す工程により得られたカラーフィルタを模式的に示す部分平面図であり、図１のＡ−Ａ線の近傍を拡大した図である。
【０１２２】
（１）遮光層の形成
まず、図３（Ａ）に示すように、画素領域１００および着弾精度試験用領域２００において、透明な基板１０上に、ドライメッキ法、たとえばスパッタ法、蒸着法、化学蒸着法で金属層２２０を、膜厚０．１〜０．５μｍで堆積させる。金属層２２０の材料としては、前述したように、クロム，ニッケル，アルミニウムなどの各種の金属を用いることができる。ついで、金属層２２０の表面に所定のパターンを有するレジスト層Ｒ１をフォトリソグラフィーによって形成する。ここで、画素領域１００および着弾精度試験用領域２００で同じパターンを有するマスクを使用してフォトリソグラフィ工程を行なう。その後、このレジスト層Ｒ１をマスクとしてエッチングを行い、金属層２２０のパターニングを行う。このようにして、図３（Ｂ）に示すように、画素領域１００および着弾精度試験用領域２００において、基板１０上に所定のマトリクスパターンを有する第１および第２の遮光層２２，１２２がそれぞれ形成される。ここで、第１および第２の遮光層２２，１２２は同じパターンを有する。
【０１２３】
（２）バンク層の形成
ついで、図３（Ｃ）に示すように、画素領域１００および着弾精度試験用領域２００において、第１および第２の遮光層２２，１２２が形成された基板１０の上に、樹脂層２４０を形成する。この樹脂層は、ネガ型あるいはポジ型のレジストによって形成できる。樹脂層２４０は、たとえばウレタン系あるいはアクリル系などの光硬化型（ネガ型）の感光性樹脂からなる。そして、フォトマスクＭ１を用いて露光を行い、さらに現像を行うことにより、樹脂層２４０をパターニングする。これによって、図３（Ｄ）に示すように、画素領域１００にバンク層２４が形成されて、遮光領域２０が形成されるとともに、着弾精度試験用領域２００に着弾精度試験用層２６が形成される。バンク層２４および着弾精度試験用層２６の構成については、既に述べたのでその記載を省略する。この工程で、画素領域１００において、遮光領域２０によって区画された色要素形成領域３３０が所定のマトリクスパターンで形成される。
【０１２４】
ついで、必要に応じて、後に行なう色要素の形成工程の前に、基板１０の露出面の表面処理を行う。このような表面処理としては、紫外線の照射，プラズマ照射，レーザ照射などの方法を用いることができる。このような表面処理を行うことにより、基板１０の露出面１０ａに付着した汚染物質などが除去され、この表面１０ａの水に対する接触角を小さくして液滴材料の濡れ性を向上させることができる。より具体的には、基板１０の露出面１０ａとバンク層２４の表面との水に対する接触角の差が１５゜以上になることが望ましい。このように、基板１０の露出面１０ａとバンク層２４の表面の水に対する接触角を制御することにより、色要素形成領域３３０の露出面１０ａに密着性が良好な状態で液滴材料を付与できるとともに、バンク層２４の液滴材料をはじく性質によって、液滴材料がバンク層２４を越えてオーバーフローすることが防止される。また、液滴材料の乾燥途中に、液滴材料がバンク層に引っ張られて生じる膜厚むらが抑制される。
【０１２５】
表面処理の方法としては、工程をライン化するのに適している点で、インライン型プラズマ照射方式による表面処理方法を用いることが好ましい。
【０１２６】
（３）液滴材料着弾精度試験
次に、画素領域１００において色要素３２を形成する前に、着弾精度試験用領域２００において、色要素３２の形成の際に用いる液滴材料を着弾精度試験用層２６上に着弾させて、当該液滴材料の着弾精度を測定する。
【０１２７】
なお、本実施の形態では、液滴材料を付与する方法として、液滴材料吐出ヘッドによる液滴材料吐出法を適用する。画素領域１００において、たとえば５０μｍ角の微細な色要素形成領域３３０に精度よく液滴を着弾させるためには、吐出する液滴を微細化し、しかも吐出する液滴の数を制御できる液滴材料吐出法が最適である。
【０１２８】
液滴材料吐出法により液滴材料を付与する場合、想定された位置に液滴材料が着弾されない原因として、液滴材料吐出ヘッドが曲がって設置されていること、液滴材料を吐出する際に用いるノズル自体が曲がっていること、液滴材料がノズルから曲がって吐出すること、基板と液滴材料吐出ヘッドとの相対位置がずれていること等が考えられる。以下に示す方法にて液滴材料の着弾精度を評価し、これらの原因を究明することにより、液滴材料の着弾精度を向上させることができる。
【０１２９】
まず、図４（Ａ）に示すように、着弾精度試験用領域２００において、着弾精度試験用層２６上に液滴材料を付与して、凸状の液滴材料層３２０を形成する。凸状層３２０は、着弾精度試験用層２６のうち第２の遮光層１２２上に形成されていない部分に着弾させる。すなわち、凸状層３２０を、着弾精度試験用層２６上であって、第２の遮光層１２２の縁部１２２ａに囲まれた領域内に着弾させる（図５参照）。液滴材料の着弾精度は、図５に示すように、凸状層３２０と、第２の遮光層１２２の縁部１２２ａとの相対位置および／または着弾された凸状層３２０同士の相対位置等で評価する。凸状層３２０同士の相対位置で評価する場合は、図５に示すように、着弾精度試験用層２６上に凸状層３２０を複数形成し、凸状層３２０間の相対位置により着弾精度を評価する。
【０１３０】
本実施の形態では、画素領域１００および着弾精度試験用領域２００それぞれにおいて、第１および第２の遮光層２２，１２２が同じパターンで形成されている。すなわち、第１および第２の遮光層２２，１２２によって区画される領域が同じパターンを有する。具体的には、図４（Ａ）に示すように、隣接する第１の遮光層２２間の幅ｈａ（色要素形成領域３３０の幅）と、隣接する第２の遮光層１２２間の幅ｈｂとがほぼ等しくなるように形成されている。したがって、着弾精度試験用領域２００において、着弾精度試験用層２６上であって、第２の遮光層１２２の縁部１２２ａに囲まれた領域内に凸状層３２０を着弾させることにより、画素領域１００の色要素形成領域３３０に液滴材料が着弾される場合を想定して液滴材料の着弾精度を評価することができる。
【０１３１】
以上の液滴材料の着弾精度試験の結果、着弾精度が好ましくなかった場合は、必要に応じて、着弾精度を向上させるための調整を行なう。
【０１３２】
（４）色要素の形成
つづいて、実際に画素となる色要素３２を形成する。まず、図４（Ｂ）に示すように、画素領域１００において、第１の遮光層２２およびバンク層２４によって区画される色要素形成領域３３０に液滴材料を付与して液滴材料層を形成することにより、色要素３２（３２ｇ，３２ｒ，３２ｂ）を形成する。本実施の形態では、液滴材料を付与する方法として、前述した液滴材料着弾精度試験で用いた液滴吐出法を適用する。
【０１３３】
微細化した液滴を精度よく目標とする位置（基板１０の露出面１０ａ）に付与するためには、まず、液滴のサイズをターゲットである色要素形成領域３３０の露出面１０ａのサイズに合わせて制御する。液滴のサイズは、たとえば５０μｍ角の色要素形成領域３３０に対しては、６〜３０ピコリットルに制御することが好ましい。さらに、スループットを考慮すれば、液滴のサイズは、より好ましくは１２〜２０ピコリットルである。また、液滴材料吐出ヘッドより液滴を飛翔させ、ターゲットに正確に到着させるには、液滴が飛翔途中に分裂することなく、しかもまっすぐに飛翔するように条件を制御することが望ましい。
【０１３４】
本発明では、付与する液滴材料の層が、付着、乾燥、硬化の後に、膜厚が均一となるように乾燥途上のレベリング性を改善する以下の手段を含むことが望ましい。
【０１３５】
ひとつの手段は、付与する液滴材料に高沸点溶剤を加えて液滴材料の乾燥速度を減速させる方法である。高沸点溶剤としては、ブチルカルビトールアセテート、メトキシブチルアセテート、エトキシエチルプロピオネートおよびメトキシ−２−プロピルアセテートから選択される少なくとも１種を用いることができる。このような溶剤は、沸点が１５０〜３００℃の溶剤であれば、顔料の分散性あるいは染料の溶解性などを考慮しつつ幅広く選択可能である。
【０１３６】
他の手段は、付与された液滴材料の乾燥速度を制御する方法である。液滴材料は、付与後、低沸点溶剤分から蒸発が進行しレベリングしつつ粘度上昇を起こし、顔料あるいは染料を含む樹脂成分が熱によって架橋し硬化する。乾燥条件は、液滴材料の特性に応じ、自然雰囲気中でのセッティングおよび４０〜１００℃のプレベークの少なくとも一方と、１５０〜３００℃の最終ベークとを組み合わせることができる。液滴材料は、それぞれ固有の粘度、表面張力、流動特性を持つ。そのため、乾燥後の均一膜厚を得るには、液滴材料固有の特性に応じて、上記乾燥条件の範囲および組み合わせを選択する。乾燥硬化条件が液滴材料の特性とマッチングしない場合には、色要素の膜厚が不均一となりやすく、画素色調のばらつきの原因となる。
【０１３７】
本実施の形態では、色要素３２は、赤，緑および青の各色毎に順次形成される。これらの色要素３２の形成順序は、特に限定されない。たとえば、まず緑色の色要素３２ｇを形成し、その後、赤の色要素３２ｒあるいは青の色要素３２ｂのいずれかを形成し、最後に残りの色の色要素を形成する。
【０１３８】
なお、赤、緑および青の各色の色要素は、液滴材料吐出方式のカラーヘッドもしくは複数ヘッドを選択すれば、同時に形成することもできる。
【０１３９】
（５）オーバーコート層などの形成
ついで、図４（Ｃ）に示すように、色要素３２の形成の後、必要に応じて、平滑表面を得るためのオーバーコート層４０を形成する。さらに、図４（Ｄ）に示すように、オーバーコート層４０の表面に、必要に応じて、共通電極５０を形成することにより、カラーフィルタ１０００が得られる。これらのオーバーコート層４０および共通電極５０は、カラーフィルタが適用される電気光学装置の構成に応じて設けることができる。
【０１４０】
（作用効果）
以下に、本実施の形態のカラーフィルタの主な作用効果を述べる。
【０１４１】
（ａ）本実施の形態のカラーフィルタは、着弾精度試験用領域２００において、着弾精度試験用層２６上に凸状の液滴材料層３２０を着弾させて液滴材料の着弾精度の評価を行なった後に、画素領域１００において、色要素形成領域３３０に液滴材料を着弾させて、実際に画素として用いる色要素３２が形成される。これにより、色要素３２を所定領域に精度良く付与できる。
【０１４２】
特に、本実施の形態のカラーフィルタにおいては、着弾精度試験用領域２００に、第２の遮光層１２２によって区画される領域（評価領域）が設けられている。この構成によれば、液滴材料層３２０を着弾させた際に（図４（Ａ）参照）、液滴材料層３２０の着弾精度を確実に測定することができる。この結果、色要素３２を精度よく形成できるため、遮光領域２０において十分な遮光性を有し、かつ透過領域３０において混色がない。このため、画素欠陥や色調むらがなくコントラストが高い。
【０１４３】
（ｂ）第１の遮光層２２とバンク層２４とを設けることにより、遮光機能と色要素の区画機能をそれぞれ独立して設定できるので、両者の機能を確実に発揮させることができる。その結果、本実施の形態のカラーフィルタは、不十分な遮光性や混色に起因する画素欠陥が生じにくい。さらに、このように機能を分割することにより、第１の遮光層２２およびバンク層２４を構成するための最適な材料を広い範囲から選択でき、生産コストの点でも有利である。特に、第１の遮光層２２が金属層から構成される場合には、小さい膜厚で均一かつ十分な遮光性を得ることができる。
【０１４４】
また、本実施の形態のカラーフィルタの製造方法によれば、主に以下の作用効果を有する。
【０１４５】
（ａ）本実施の形態のカラーフィルタの製造方法によれば、着弾精度試験用領域２００において、着弾精度試験用層２６上に凸状の液滴材料層（凸状層）３２０を着弾させて液滴材料着弾精度の評価を行なった後に、画素領域１００において、色要素形成領域３３０に液滴材料を着弾させて、実際に画素として用いる色要素３２を形成する。すなわち、簡便な方法にて液滴材料着弾精度を評価することができ、かつ、この評価結果に基づいて、必要に応じて装置の調整等を行なうことにより液滴材料着弾精度を向上させたうえで、画素領域１００において色要素３２を形成するため、色要素３２を所望の領域に精度良く付与することができる。これにより、遮光領域２０において十分な遮光性を有し、かつ透過領域３０において混色がないため、画素欠陥や色調むらがなくコントラストが高いカラーフィルタを作成することができる。
【０１４６】
（ｂ）また、色要素３２を液滴材料吐出法によって形成することにより、フォトリソグラフィーを用いたパターニングの工程を減らすことができ、工程を簡易化することができる。したがって、本実施の形態のカラーフィルタを少ない工程で形成することができる。さらに、液滴材料吐出法で液滴材料を付着させて色要素３２を形成するので、必要な色要素形成領域だけに液滴材料を与えることができる。そのため、フォトリソグラフィーによるパターニングのように、不要部分を除去することによる色材のロスがなく、カラーフィルタのコストを低減することができる。
【０１４７】
［第２の実施の形態］
（カラーフィルタ）
図６は、本発明の第２の実施の形態にかかるカラーフィルタを模式的に示す部分平面図であり、図７は、図６のＡ−Ａ線に沿った部分を模式的に示す部分断面図である。
【０１４８】
本実施の形態に係るカラーフィルタ１００１は、着弾精度試験用領域２００において、基板１０上にバーニア層２８が形成されている点を除いて、図１〜図５に示すカラーフィルタ１０００と近似した構造を有する。カラーフィルタ１００１において、第１の実施の形態にかかるカラーフィルタ１０００と実質的に同じ機能を有する部分については、同一の符号を付して、その詳細な説明を省略する。
【０１４９】
バーニア層２８は、図６および図７に示すように、着弾精度試験用領域２００において、第２の遮光層１２２で区画される領域（評価領域）内に形成されている。図６においては、バーニア層２８の平面形状が十字形である場合を示したが、バーニア層２８の平面形状はこれに限定されるわけではなく、丸形、三角形、四角形等種々の態様をとることができる。バーニア層２８の上には着弾精度試験用層２６が形成されている。
【０１５０】
バーニア層２８は、バーニア層２８の上に着弾精度試験用層２６ならびに凸状層３２０を形成した場合に、凸状層３２０の設置面側から識別できるものであれば、その材質等は特に限定されず、金属，樹脂などを用いることができる。バーニア層２８を第１および第２の遮光層２２，１２２と同一工程で形成する場合は、第１および第２の遮光層２２，１２２と同じ材料から形成される。
【０１５１】
（カラーフィルタの製造方法）
次に、図８〜図１０を参照しながら、本実施の形態のカラーフィルタ１００１の製造方法について説明する。図８および図９は、各工程において図６のＢ−Ｂ線に対応する部分の層構造を模式的に示す断面図である。図１０は、図８および図９に示す工程により得られたカラーフィルタを模式的に示す部分平面図であり、図６のＡ−Ａ線の近傍を拡大した図である。なお、各製造工程において、第１の実施の形態にかかるカラーフィルタ１０００の製造工程と実質的に同じ部分については、詳細な説明を省略する。
【０１５２】
（１）遮光層およびバーニア層の形成
本実施の形態においては、第１および第２の遮光層２２，１２２およびバーニア層２８が同じ工程で形成される。まず、図８（Ａ）に示すように、画素領域１００および着弾精度試験用領域２００において、透明な基板１０上に、金属層２２０を堆積させた後、金属層２２０の表面に所定のパターンを有するレジスト層Ｒ２をフォトリソグラフィーによって形成する。その後、このレジスト層Ｒ２をマスクとしてエッチングを行い、金属層２２０のパターニングを行い、図８（Ｂ）に示すように、画素領域１００において基板１０上に所定のマトリクスパターンを有する第１の遮光層２２を形成するとともに、着弾精度試験用領域２００において、第２の遮光層１２２ならびにバーニア層２８を形成する。この工程において、バーニア層２８は、第２の遮光層１２２で区画される領域（評価領域）内に形成される。
【０１５３】
（２）バンク層の形成
以下に示す工程は、第１の実施の形態のカラーフィルタの製造工程と同様である。すなわち、図８（Ｃ）に示すように、画素領域１００および着弾精度試験用領域２００において、第１および第２の遮光層２２，１２２が形成された基板１０の上に樹脂層２４０を形成した後、フォトマスクＭ１を用いて露光を行い、さらに現像を行うことにより、樹脂層２４０をパターニングして、図８（Ｄ）に示すように、画素領域１００にバンク層２４が形成されて、遮光領域２０が形成されるとともに、着弾精度試験用領域２００に着弾精度試験用層２６が形成される。さらに、この工程で、遮光領域２０によって区画された色要素形成領域３３０が所定のマトリクスパターンで形成される。ついで、必要に応じて、後に行なう色要素の形成工程の前に、基板表面の表面処理を行う。
【０１５４】
（３）液滴材料着弾精度試験
次に、画素領域１００において色要素３２を形成する前に、着弾精度試験用領域２００において、色要素３２の形成の際に用いる液滴材料を着弾精度試験用層２６上に着弾させて、液滴材料の着弾精度を測定する。本実施の形態においても、第１の実施の形態と同様に、液滴材料吐出法を適用して色要素３２を形成する。すなわち、本実施の形態においては、第１の実施の形態と同様の方法にて、着弾精度試験用領域２００にて液滴材料着弾精度を測定する。
【０１５５】
まず、図９（Ａ）に示すように、着弾精度試験用領域２００において、着弾精度試験用層２６上に液滴材料を付与して、凸状の液滴材料層３２０を形成する。液滴材料の着弾精度は、前述したように、凸状層３２０と、第２の遮光層１２２の縁部１２２ａ（図１０参照）との相対位置、ならびに着弾された凸状層３２０同士の相対位置等で評価する。さらに、本実施の形態のカラーフィルタ１００１においては、基板１０上にバーニア層２８が形成されているため、図５に示すように、凸状層３２０とバーニア層２８との相対位置によって、液滴材料の着弾位置のずれを明確に識別することができる。
【０１５６】
以上の液滴材料着弾精度試験の結果、着弾精度が好ましくなかった場合は、必要に応じて、着弾精度を向上させるための調整を行なった後、図９（Ｂ）〜図９（Ｄ）に示すように、第１の実施の形態のカラーフィルタの製造工程と同様の工程を行ない、カラーフィルタ１００１を製造する。
【０１５７】
本実施の形態にかかるカラーフィルタ１００１は、前述の第１の実施の形態のカラーフィルタ１０００の作用効果に加えて、基板１０上にバーニア層２８が形成されているため、凸状層３２０とバーニア層２８との相対位置から液滴材料の着弾位置のずれをより明確に識別することができる。
【０１５８】
［第３の実施の形態］
（カラーフィルタ用液滴材料着弾精度試験基板）
図１１は、本発明の第３の実施の形態にかかるカラーフィルタ用液滴材料着弾精度試験基板を模式的に示す部分平面図であり、図１２は、図１１のＡ−Ａ線に沿った部分を模式的に示す部分断面図である。
【０１５９】
本実施の形態に係るカラーフィルタ用液滴材料着弾精度試験基板１００２は、前述した第２の実施の形態のカラーフィルタ１００１を構成する着弾精度試験用領域２００と近似した構造を有する。すなわち、液滴材料着弾精度試験基板１００２には、図６に示す画素領域１００が設けられておらず、図６でいう着弾精度試験用領域２００が全面にわたり形成されている。カラーフィルタ用液滴材料着弾精度試験基板１００２において、第２の実施の形態にかかるカラーフィルタ１００１と実質的に同じ機能を有する部分については、同一の符号を付して、その詳細な説明を省略する。
【０１６０】
カラーフィルタ用液滴材料着弾精度試験基板１００２は、着弾精度試験用領域２００を含む。この着弾精度試験用領域２００は、遮光層１２２と、遮光層１２２を覆うように形成された着弾試験用層２６とを含む。この液滴材料着弾精度試験基板１００２は、液滴材料の着弾精度試験を行なうために作成されたものである。着弾精度試験基板１００２に設けられた着弾精度試験用領域２００には、第１の実施の形態に係るカラーフィルタ１０００の着弾精度試験用領域２００（図２参照）と同様に、遮光層１２２によって区画される領域（評価領域）が設けられている。カラーフィルタの製造工程において、カラーフィルタを実際に製造する前に、液滴材料着弾精度試験基板１００２を用いて色要素形成時の液滴材料の着弾精度試験を実施する。
【０１６１】
液滴材料着弾精度試験基板１００２は、画素領域が形成されていない点を除いて、実際に製造するカラーフィルタと同様の構造を有する。すなわち、液滴材料着弾精度試験基板１００２は、実際に製造するカラーフィルタと同じ基板を用いて作成され、かつ、実際に製造するカラーフィルタに形成される遮光層と同じパターンの遮光層１２２を有する。また、基板１０上の遮光層１２２に囲まれた領域内にバーニア層２８が形成され、さらに、基板１０上に着弾精度試験用層２６が形成されている。
【０１６２】
（カラーフィルタ用液滴材料着弾精度試験基板の製造方法）
カラーフィルタ用液滴材料着弾精度試験基板１００２は、第２の実施の形態のカラーフィルタ１００１において着弾精度試験用領域２００を形成する工程と同様の工程にて製造することができる。また、本実施の形態において、液滴材料の着弾精度試験は、第２の実施の形態における図９に示す工程と同様の工程にて行なうことができる。この場合、前述したように、液滴材料着弾精度試験基板１００２に対する液滴材料の着弾精度試験は、実際に製造するカラーフィルタの製造前に行なわれる。
【０１６３】
図１３は、液滴材料着弾精度試験後の液滴材料着弾精度試験基板１００２を模式的に示す部分平面図であり、図１１のＡ−Ａ線の近傍を拡大した図である。
【０１６４】
液滴材料着弾精度試験基板１００２は、実際に製造するカラーフィルタと同様の構造を有するため、実際に製造するカラーフィルタに対して試験を行なうのと同様に着弾精度試験を行なうことができる。さらに、本実施の形態によれば、カラーフィルタを製造する前に、試験専用基板である液滴材料着弾精度試験基板１００２に対して液滴材料着弾精度試験を行なう。この液滴材料着弾精度試験基板１００２は、実際に製造するカラーフィルタと同様のパターンの第２の遮光層１２２が形成されているため、この液滴材料着弾精度試験基板１００２に対して予め試験を行ない、液滴材料の着弾精度を十分に確認し、着弾精度を高めてから、実際に製造するカラーフィルタの色要素の形成を行なうことができる。これにより、画素欠陥や色調むらがなくコントラストが高いカラーフィルタを製造することができる。
【０１６５】
［第４の実施の形態］
（電気光学装置）
図１４に、第１の実施の形態のカラーフィルタ１０００を組み込んだ電気光学装置の一例として、カラー液晶表示装置の断面図を示す。なお、図１４においては、カラーフィルタ１０００のうち、画素領域１００部分のみを示す。
【０１６６】
カラー液晶表示装置１１００は、一般的に、カラーフィルタ１０００と対向基板８０とを組み合わせ、両者の間に液晶組成物７０を封入することにより構成される。液晶表示装置１０００の一方の基板８０の内側の面には、ＴＦＴ（薄膜トランジスタ）素子（図示せず）と画素電極５２とがマトリクス状に形成される。また、もう一方の基板として、画素電極５２に対向する位置に赤，緑，青の色要素３２が配列するようにカラーフィルタ１０００が設置される。基板８０とカラーフィルタ１０００の対向するそれぞれの面には、配向膜６０，６２が形成されている。これらの配向膜６０，６２はラビング処理されており、液晶分子を一定方向に配列させることができる。また、基板１０およびカラーフィルタ１０００の外側の面には、偏光板９０，９２がそれぞれ接着されている。また、バックライトとしては蛍光灯（図示せず）と散乱板の組み合わせが一般的に用いられており、液晶組成物をバックライト光の透過率を変化させる光シャッターとして機能させることにより表示を行う。
【０１６７】
なお、本実施の形態においては、第１の実施の形態のカラーフィルタ１０００を液晶表示装置に組み込んだ例を示したが、カラーフィルタ１０００のかわりに、第２の実施の形態にかかるカラーフィルタ１００１を組み込んで液晶表示装置を作成することもできる。
【０１６８】
［第５の実施の形態］
（発光用基板および電気光学装置）
図１５は、発光用基板１００３と、発光用基板１００３を組み込んだ電気光学装置の一例として、カラーＥＬ表示装置１２００の断面図を示す。また、図１６は、図１５に示す発光用基板１００３を模式的に示す平面図である。本実施の形態においては、発光用基板１００３がカラー発光用基板である場合について説明する。なお、第１の実施の形態にかかるカラーフィルタ１０００と同様の構造を有し、同様の作用および効果を有する部分については、同一の符号を付して説明を省略する。
【０１６９】
カラーＥＬ表示装置１２００は、図１５に示すように、基体１１２と、基体１１２上に設置された発光用基板１００３とを含む。
【０１７０】
まず、発光用基板１００３の概要について説明する。図１５および図１６に示すように、発光用基板１００３は画素領域１１０および周辺領域を含む。ここで、周辺領域とは、画素領域１１０に隣り合って配置された領域をいう。この周辺領域は着弾精度試験用領域２１０を含む。すなわち、着弾精度試験用領域２１０は画素領域１１０以外に位置する。この着弾精度試験用領域２１０は、前記周辺領域に含まれ、且つ発光領域２３０の形状に対応した形状を有する評価領域を含む。まず、画素領域１１０について説明する。
【０１７１】
（１）画素領域
画素領域１１０は、図１５および図１６に示すように、バンク領域（区画領域）２２０と、発光領域２３０とを含む。このバンク領域２２０および発光領域２３０は基体１１１上に形成されている。また、発光領域２３０は、バンク領域２２０によって区画されている。具体的には、図１６に示すように、この画素領域１１０において、発光領域２３０はバンク領域２２０によって区画されている。
【０１７２】
また、画素領域１１０はさらに、基体１１１上に形成されたスイッチング素子２０２を含む。
【０１７３】
基板１１１は、支持体であると同時に光を取り出す面として機能する。したがって、基板１１１は、光の透過特性や熱的安定性を考慮して選択される。基板１１１に用いる透明基板材料としては、たとえばガラス基板、透明プラスチック等が挙げられる。
【０１７４】
スイッチング素子２０２としては、例えばＴＦＴ素子が挙げられる。隣接するスイッチング素子２０２は、絶縁層２２１によって分離されている。
【０１７５】
発光領域２３０は、機能層と、第１および第２電極層２２７，２２９からなる一対の電極層とを含む。前記機能層は、発光層と、必要に応じて正孔輸送／注入層とを含む。本実施の形態の発光用基板１００３においては、前記機能層は、発光層４２（４２ｇ，４２ｒ，４２ｂ）と、正孔輸送／注入層２０４とを含む。
【０１７６】
発光層４２は、基板１１１上に所定のマトリクスパターンで配列され、かつバンク領域２２０によって区画されている。また、発光層４２は、図１５に示すように、第１電極層２２７と第２電極層２２９との間に形成されている。本実施の形態においては、発光層４２は、光の三原色を構成する赤，緑および青の各色を有する複数の発光層４２ｒ，４２ｇ，４２ｂからなる。これらの発光層４２は、所定の配列、たとえばストライプ配列，デルタ配列またはモザイク配列などの配列パターンによって配置され、連続した３色の色要素によって１画素が構成される。また、本実施の形態においては、発光層４２は、エレクトロルミネッセンスによって発光可能な材料から形成される。
【０１７７】
本実施の形態の発光用基板１００３においては、図１５に示すように、第１電極層２２７と発光層４２との間に正孔輸送／注入層２０４を形成することができる。ここで、正孔輸送／注入層とは、陽極から発光層へと正孔を輸送しまたは有効に正孔を注入させ得る層である。
【０１７８】
バンク領域２２０は主に、発光層４２を区画するために形成されている。このバンク領域２２０としては、バンク絶縁層（第１の絶縁層）２２２および樹脂層２２４からなる積層体を用いることができる。バンク絶縁層２２２は、例えば酸化シリコン層からなる。樹脂層２２４は、例えばポリイミドからなる。このバンク絶縁層２２２は、絶縁層２２１上に積層されており、樹脂層２２４はバンク絶縁層２２２上に形成されている。また、バンク絶縁層２２２は、バンク領域２２０の構成要素として発光領域２３０を区画するとともに、隣接する第１電極層２２７同士を分離する機能を有する。
【０１７９】
第１および第２電極層２２７，２２９は、発光層４２に電荷を付与するために設けられる。本実施の形態においては、第１電極層２２７が陽極であって、第２電極層２２９が陰極である場合を示す。第１電極層２２７は、仕事関数の大きい（例えば４ｅＶ以上）金属、合金、電気伝導性化合物またはこれらの混合物を用いることができる。例えば、ＩＴＯ，ＣｕＩ，ＳｎＯ２，ＺｎＯ等の透明な導電材料で第１電極層２２７が構成される。また、第２電極層２２９としては、電子注入性金属、合金電気伝導性化合物およびこれらの混合物を用いることができる。
【０１８０】
（２）着弾精度試験用領域
着弾精度試験用領域２１０は前記周辺領域に含まれる。この着弾精度試験用領域２１０は、前記周辺領域に含まれ、且つ発光領域２３０の形状に対応した形状を有する領域を含む。前記発光領域２３０の形状に対応した形状を有する領域は配列されている。具体的には、着弾精度試験用領域２１０には、図１５に示すように、着弾精度試験用層２２６が形成されている。また、着弾精度試験用領域２１０には、画素領域１１０と同様に、基板１１１上に形成されたスイッチング素子２０２、隣接するスイッチング素子２０２を分離するバンク絶縁層（第２の絶縁層）２２２、主にバンク絶縁層２２２上に形成され、かつスイッチング素子２０２と接続される第１電極層２２７、および隣接する第１電極層２２７を分離するバンク絶縁層２２２とが形成されている。
【０１８１】
着弾精度試験用層２２６は、発光領域２３０の形状に対応した形状を有する領域を覆うように前記周辺領域に設けられ、かつ液滴材料をはじく性質を有する。この着弾精度試験用層２２６は、画素領域１１０を構成するバンク領域２２０の樹脂層２２４と同じ材料から形成することができる。例えば、この樹脂層２２４がポリイミド樹脂から形成されている場合、着弾精度試験用層２２６も同様に、ポリイミド樹脂から形成することができる。
【０１８２】
また、着弾精度試験用領域２１０を構成するバンク絶縁層（第２の絶縁層）２２２は、画素領域１１０においてバンク領域２２０を構成するバンク絶縁層（第１の絶縁層）２２２と同じ工程にて形成できる。すなわち、着弾精度試験用領域２１０を構成する第１バンク絶縁層２２２は、画素領域１１０において、バンク領域２２０を構成する第２バンク絶縁層２２２と、基体１１２からの高さを同じに形成され、かつ、同じパターンを有することができる。
【０１８３】
さらに、着弾精度試験用領域２１０に形成されるスイッチング素子２０２は、画素領域１１０に形成されるスイッチング素子２０２と同じ工程にて形成でき、かつ同じ構造を有することができる。
【０１８４】
また、本実施の形態の発光用基板１００３では、着弾精度試験用領域２１０において、図１５に示すように、基板１１１上にバーニア層２２８が形成されている。このバーニア層２２８は、前述した第２の実施の形態においてカラーフィルタを構成するバーニア層と同様の作用および効果を有する。なお、本実施の形態の発光用基板１００３においては、このバーニア層２２８は、スイッチング素子２０２を構成する金属配線層（図示せず）と、基体１１２からの高さを同じに形成されている。この場合、バーニア層２２８は、この金属配線層と同じ材料から形成することができる。例えば、この金属配線層がクロムやアルミニウムからなる場合、バーニア層２２８も、クロムやアルミニウムから形成することができる。
【０１８５】
（デバイスの動作）
次に、図１５に示す発光用基板１００３が形成されたカラーＥＬ表示装置１２００の動作および作用について説明する。
【０１８６】
第１電極層（陽極）２２７と第２電極層（陰極）２２９とに所定の電圧が印加されることにより、陰極２２９から電子が、陽極２２７からホールが、それぞれ発光層４２内に注入される。発光層４２内では、この電子とホールとが再結合されることにより励起子が生成され、この励起子が失活する際に蛍光や燐光などの光が発生する。
【０１８７】
（発光用基板の製造方法）
次に、図１７および図１８を参照しながら、本実施の形態の発光用基板１００３の製造方法について説明する。図１７（Ａ）〜（Ｃ）ならびに図１８（Ａ）〜（Ｃ）はいずれも、図１６に示す発光用基板１００３の製造工程を模式的に示す部分断面図であり、図１６のＣ−Ｃ面に沿って切断した断面を示す図である。
【０１８８】
（１）遮光層の形成
まず、図１７（Ａ）に示すように、画素領域１１０および着弾精度試験用領域２１０において、基板１１１上にスイッチング素子２０２、隣り合うスイッチング素子２０２を分離する絶縁層２２１、第１電極層２２７、および所定のパターンを有するバンク絶縁層（第１および第２の絶縁層）２２２を順に公知の方法にて形成する。ここで、図１７（Ａ）に示すように、第１電極層２２７の形成前に、絶縁層２２１の所定の領域（スイッチング素子２０２上に位置する領域）に開口部を形成した後、この絶縁層２２１上に第１電極層２２７を形成することにより、スイッチング素子２０２と第１電極層２２７とを電気的に接続する。また、後述する工程において、図１６に示すように、バンク絶縁層２２２が形成されていない部分に発光領域２３０が形成される。
【０１８９】
つづいて、感光性樹脂層（図示せず）を全面に形成した後、フォトリソグラフィーによってパターニングすることにより、画素領域１１０において、バンク絶縁層２２２上に樹脂層２２４を形成することにより、バンク領域２２０を形成するとともに、着弾精度試験用領域２１０において、バンク絶縁層２２２および第１電極層２２７上に着弾精度試験用層２２６を形成する。また、バンク領域２２０が形成されることにより、後述する工程において発光領域２３０が形成される領域に、開口部が形成される。すなわち、この開口部は機能層形成領域４３０となる。すなわち、この機能層形成領域４３０は、バンク領域２２０によって区画される領域であって、後述する工程において、機能層（発光層４２および正孔輸送／注入層２０４）が形成される領域である。
【０１９０】
（２）正孔輸送／注入層の形成
つづいて、図１７（Ｂ）および図１７（Ｃ）に示すように、液滴材料吐出方式で用いられる、液滴材料吐出ヘッド５００による液滴材料吐出法を適用して、機能層形成領域４３０に正孔輸送／注入層２０４を形成する。正孔輸送／注入層２０４を形成するための材料５０２としては、例えば、ポリエチレンジオキシチオフェンとポリスチレンスルフォネートとの混合物を用いることができる。なお、本実施の形態では、各カラードットとも同じ材質の正孔輸送／注入層を形成したが、場合によっては、各発光層毎に発光層に適した正孔輸送／注入材料を用いて正孔輸送／注入層を形成してもよい。
【０１９１】
（３）液滴材料着弾精度試験
次に、画素領域１１０において発光層４２を形成する前に、着弾精度試験用領域２１０において、これらの発光層４２の形成の際に用いる液滴材料を着弾精度試験用層２２６上に着弾させて、当該液滴材料の着弾精度を測定する。
【０１９２】
本実施の形態では、前述した正孔輸送／注入層２０４の形成の際に用いた方法と同様に、液滴材料吐出法を適用して発光層４２を形成する。
【０１９３】
液滴材料吐出法により液滴材料を付与する場合、前述したように、想定された位置に液滴材料が着弾されない原因として、液滴材料吐出ヘッドが曲がって設置されていること、液滴材料を吐出する際に用いるノズル自体が曲がっていること、液滴材料がノズルから曲がって吐出すること、基板と液滴材料吐出ヘッドとの相対位置がずれていること等が考えられる。以下に示す方法にて液滴材料の着弾精度を評価し、これらの原因を究明することにより、液滴材料の着弾精度を向上させることができる。
【０１９４】
まず、図１８（Ａ）に示すように、着弾精度試験用領域２１０において、着弾精度試験用層２２６上に液滴材料を付与して、凸状の液滴材料層４２０を形成する。ここで、凸状層４２０は、着弾精度試験用層２２６のうちバンク領域２２２上に位置する領域、すなわちバンク領域２２２の縁部２２２ａより内側に位置する領域内に凸状層４２０を着弾させる（図１６参照）。液滴材料の着弾精度は、図１６に示すように、凸状層４２０と、バンク領域２２２の縁部２２２ａとの相対位置および／または着弾された凸状層４２０同士の相対位置等で評価する。凸状層４２０同士の相対位置で評価する場合は、図１６に示すように、着弾精度試験用層２２６上に凸状層４２０を複数形成し、凸状層４２０間の相対位置により着弾精度を評価する。
【０１９５】
本実施の形態では、画素領域１１０および着弾精度試験用領域２１０それぞれにおいて、バンク絶縁層２２２が同じパターンで形成されている。したがって、着弾精度試験用領域２１０において、着弾精度試験用層２２６上であって、バンク領域２２２の縁部２２２ａに囲まれた領域内に凸状層４２０を着弾させることにより、画素領域１１０の機能層形成領域４３０に液滴材料が着弾される場合を想定して液滴材料の着弾精度を評価することができる。
【０１９６】
以上の液滴材料着弾精度試験の結果、着弾精度が好ましくなかった場合は、必要に応じて、着弾精度を向上させるための調整を行なう。
【０１９７】
（４）発光層の形成
つづいて、実際に画素となる発光層４２（４２ｇ，４２ｒ，４２ｂ）を形成する。まず、図１８（Ｂ）に示すように、液滴材料吐出法により、赤色発光層用液滴材料、緑色発光層用液滴材料、および青色発光層用液滴材料を、正孔輸送／注入層２０４上にそれぞれ塗布する。その後、溶媒を除去し、続けて窒素雰囲気中で熱処理を行ない、液滴材料組成物を硬化または共役化させて、図１８（Ｃ）に示すように、赤、緑、青の３原色の赤色発光層４２ｒ，緑色発光層４２ｇ，および青色発光層４２ｂを形成する。熱処理により共役化した発光層は溶媒に不溶である。以上の工程により、図１５に示す発光領域２３０が形成される。
【０１９８】
かかる液滴材料吐出法によれば、微細なパターニングを簡便かつ短時間で行なうことができる。また、液滴材料の固形分濃度および吐出量を変えることにより、膜厚を変えることが可能である。
【０１９９】
また、発光層４２を形成する前に、正孔輸送／注入層２０４に対して酸素ガスとフルオロカーボンプラズマを用いて連続プラズマ処理を行なってもよい。これにより、正孔輸送／注入層２０４上にフッ素化物層が形成され、イオン化ポテンシャルが高くなることにより、正孔注入効率に優れた有機ＥＬ基板を提供できる。
【０２００】
なお、発光材料の種類に応じて、有機発光層のうちの１色または２色を液滴材料吐出法により形成し、他の２色または１色を従来の塗布方法で形成することもできる。この方法によれば、液滴材料吐出法にあまり適さない発光材料であっても、液滴材料吐出法に用いられる他の有機発光材料と組み合わせることによりフルカラーの有機ＥＬ基板を形成することができるため、素子設計の自由度が増す。なお、液滴材料吐出法以外の塗布方法としては、印刷法、転写法、ディッピング法、スピンコート法、キャスト法、キャピラリ法、ロールコート法、バーコード法などが挙げられる。
【０２０１】
（５）第２電極層の形成
ついで、図１５に示すように、陰極として第２電極層２２９を形成する。第２電極層２２９としては金属薄膜を用いることができる。第２電極層２２９を構成する金属としては、たとえばマグネシウム、銀、アルミニウム、リチウムなどが挙げられる。また、これらの他に仕事関数が小さい材料を用いることができ、たとえばアルカリ金属や、カリウムなどのアルカリ土類金属およびこれらを含む合金を用いることができる。また、金属のフッ素化物も適用できる。このような第２電極層２２９は、蒸着法およびスパッタ法などにより形成することができる。
【０２０２】
さらに、第２電極層２２９の上に保護膜を形成してもよい。保護膜を形成することにより、第２電極層２２９および各発光層４２の劣化、損傷、および剥離などを防止することができる。
【０２０３】
このような保護膜の構成材料としては、エポキシ樹脂、アクリル樹脂、液状ガラスなどが挙げられる。また、保護膜の形成方法としては、たとえばスピンコート法、キャスト法、ディッピング法、バーコード法、ロールコート法、キャピラリ法などが挙げられる。
【０２０４】
第２電極層２２９は、発光体が適用される電気光学装置の構成に応じて設けることができる。その後、発光用基板１００３を所定位置で切断することにより、複数の発光体が形成される。
【０２０５】
上述した製造方法においては、各層の材質として公知の物質を用いることができる。また、正孔輸送／注入層、発光層などの材料としては、本願出願人による特願平１１−１３４３２０号、特願平１１−２５０４８６号に記載されたものを用いることができる。
【０２０６】
また、上述した製造方法においては、カラードットを構成する正孔輸送／注入層および発光層を液滴材料吐出法で形成した例について述べたが、発光層のみであってもよい。あるいは、さらに電子輸送／注入層を設けてもよい。
【０２０７】
また、第３の実施の形態のカラーフィルタ用液滴材料着弾精度試験基板と同様に、本実施の形態にかかる発光用基板１００３のうち画素領域１１０が形成されない液滴材料着弾精度試験基板を形成することもできる（後述する第７実施形態参照）。この発光用基板の液滴材料着弾精度試験基板によれば、実際に製造する発光用基板と同様のパターンの第１電極層２２７およびバンク絶縁層２２２を含む液滴材料着弾精度試験基板に対して液滴材料着弾精度試験を行なうことにより、液滴材料の着弾精度を十分に確認し、着弾精度を高めてから、実際に製造する発光用基板の発光層の形成を行なうことができる。これにより、画素欠陥や色調むらがなくコントラストが高い発光用基板を製造することができる。
【０２０８】
［第６の実施の形態］
（電子機器）
以下に、本発明に係る電気光学装置として液晶表示装置を用いた電子機器の例を示す。
【０２０９】
（１）ディジタルスチルカメラ
本発明の第４の実施の形態に係る液晶表示装置１１００をファインダに用いたディジタルスチルカメラについて説明する。図１９は、このディジタルスチルカメラの構成を示す斜視図であり、さらに外部機器との接続についても簡易的に示すものである。
【０２１０】
通常のカメラは、被写体の光像によってフィルムを感光するのに対し、ディジタルスチルカメラ２０００は、被写体の光像をＣＣＤ（Ｃｈａｒｇｅ  Ｃｏｕｐｌｅｄ  Ｄｅｖｉｃｅ）などの撮像素子により光電変換して撮像信号を生成するものである。ここで、ディジタルスチルカメラ２０００におけるケース２２０２の背面（図１９においては前面側）には、上述した液晶表示装置１１００の液晶パネルが設けられ、ＣＣＤによる撮像信号に基づいて、表示を行う構成となっている。このため、液晶表示装置１１００は、被写体を表示するファインダとして機能する。また、ケース２２０２の前面側（図１９においては裏面側）には、光学レンズやＣＣＤなどを含んだ受光ユニット２２０４が設けられている。
【０２１１】
ここで、撮影者が液晶表示装置１１００に表示された被写体像を確認して、シャッタボタン２２０６を押下すると、その時点におけるＣＣＤの撮像信号が、回路基板２２０８のメモリに転送・格納される。また、このディジタルスチルカメラ２０００にあっては、ケース２２０２の側面に、ビデオ信号出力端子２２１２と、データ通信用の入出力端子２２１４とが設けられている。そして、図１９に示されるように必要に応じて、前者のビデオ信号出力端子２２１２にはテレビモニタ２３００が接続され、また、後者のデータ通信用の入出力端子２２１４にはパーソナルコンピュータ２４００が接続される。さらに、所定の操作によって、回路基板２２０８のメモリに格納された撮像信号が、テレビモニタ２３００や、パーソナルコンピュータ２４００に出力される構成となっている。
【０２１２】
（２）携帯電話、その他の電子機器
図２０（Ａ）、（Ｂ）、および（Ｃ）は、本発明に係る電気光学装置として液晶表示装置を用いた、他の電子機器の例を示す外観図である。図２０（Ａ）は、携帯電話機３０００であり、その前面上方に液晶表示装置１１００を備えている。図２０（Ｂ）は、腕時計４０００であり、本体の前面中央に液晶表示装置１１００を用いた表示部が設けられている。図２０（Ｃ）は、携帯情報機器５０００であり、液晶表示装置１１００からなる表示部と入力部５１００とを備えている。
【０２１３】
これらの電子機器は、液晶表示装置１１００の他に、図示しないが、表示情報出力源、表示情報処理回路、クロック発生回路などの様々な回路や、それらの回路に電力を供給する電源回路などからなる表示信号生成部を含んで構成される。表示部には、例えば携帯情報機器５０００の場合にあっては入力部５１００から入力された情報等に基づき表示信号生成部によって生成された表示信号が供給されることによって表示画像が形成される。
【０２１４】
本発明に係る液晶表示装置１１００が組み込まれる電子機器としては、ディジタルスチルカメラ、携帯電話機、腕時計、および携帯情報機器に限らず、電子手帳、ページャ、ＰＯＳ端末、ＩＣカード、ミニディスクプレーヤ、液晶プロジェクタ、マルチメディア対応のパーソナルコンピュータ（ＰＣ）およびエンジニアリング・ワークステーション（ＥＷＳ）、ノート型パーソナルコンピュータ、ワードプロセッサ、テレビ、ビューファインダ型またはモニタ直視型のビデオテープレコーダ、電子手帳、電子卓上計算機、カーナビゲーション装置、タッチパネルを備えた装置、時計など様々な電子機器が考えられる。
【０２１５】
なお、液晶表示パネルは、駆動方式で言えば、パネル自体にスイッチング素子を用いない単純マトリクス液晶表示パネルやスタティック駆動液晶表示パネル、またＴＦＴ（薄膜トランジスタ）で代表される三端子スイッチング素子あるいはＴＦＤ（薄膜ダイオード）で代表される二端子スイッチング素子を用いたアクティブマトリクス液晶表示パネル、電気光学特性で言えば、ＴＮ型、ＳＴＮ型、ゲストホスト型、相転移型、強誘電型など、種々のタイプの液晶パネルを用いることができる。
【０２１６】
本発明に係る装置は、そのいくつかの特定の実施の形態に従って説明してきたが、本発明はその要旨の範囲内で種々の変形が可能である。例えば上述した実施の形態では、電気光学装置の映像表示手段（電気光学表示部）として、本発明の第４の実施の形態にかかる液晶表示装置１１００を使用した場合について説明したが、本発明ではこれに限定されず、例えば本発明の第５の実施形態にかかるＥＬ表示装置１２００を用いることもできる。また、本発明の電気光学装置を、薄型のブラウン管、あるいは液晶シャッター等を用いた小型テレビ、エレクトロルミネッセンス、プラズマディスプレイ、ＣＲＴディスプレイ、ＦＥＤ（Ｆｉｅｌｄ  Ｅｍｉｓｓｉｏｎ  Ｄｉｓｐｌａｙ）パネル、電気泳動ディスプレイ装置等の種々の電気光学手段に適用することができる。
【０２１７】
［第７の実施の形態］
（発光用基板用液滴材料着弾精度試験基板）
図２１は、本発明の第７の実施の形態にかかる発光用基板用液滴材料着弾精度試験基板１００４を模式的に示す部分平面図である。
【０２１８】
本実施の形態に係る発光用基板用液滴材料着弾精度試験基板１００４は、前述した第５の実施の形態の発光用基板１００３を構成する着弾精度試験用領域２１０（図１５参照）と近似した構造を有する。すなわち、図２１に示す液滴材料着弾精度試験基板１００４には、図１５に示す画素領域１００が設けられておらず、図１５でいう着弾精度試験用領域２１０が全面にわたり形成されている。発光用基板用液滴材料着弾精度試験基板１００４において、第５の実施の形態にかかる発光用基板１００３と実質的に同じ機能を有する部分については、同一の符号を付して、その詳細な説明を省略する。
【０２１９】
発光用基板用液滴材料着弾精度試験基板１００４は、基板１１１上に形成されたスイッチング素子２０２、電極２２７、バンク絶縁層２２２、および着弾精度試験用層２２６を含む。電極２２７はスイッチング素子２０２に接続されており、着弾試験用層２２６は電極２２７上に形成されている。バンク絶縁層２２６は、所定のパターンを有し、かつ、隣り合う電極２２７を分離する機能を有する。
【０２２０】
この液滴材料着弾精度試験基板１００４は、液滴材料の着弾精度試験を行なうために作成されたものである。すなわち、発光用基板の製造工程において、発光用基板を実際に製造する前に、この液滴材料着弾精度試験基板１００４を用いて機能層形成時の液滴材料の着弾精度試験を実施する。
【０２２１】
液滴材料着弾精度試験基板１００４は、画素領域が形成されていない点を除いて、実際に製造する発光用基板と同様の構造を有する。すなわち、液滴材料着弾精度試験基板１００４は、実際に製造する発光用基板と同じ基板を用いて作成される。バンク絶縁層２２６および電極２２７は、実際に製造する発光用基板に形成される図１５に示す発光用基板１００３のバンク絶縁層２２６および電極２２７と同じパターンを有する。また、基板１１１上には、金属層からなるバーニア層２２８が形成されている。このバーニア層２２８は、図１５に示す発光用基板１００３と同様に、スイッチング素子２０２を構成する金属配線層（図示せず）と、基体１１２からの高さを同じに形成できる。
【０２２２】
（発光用基板用液滴材料着弾精度試験基板の製造方法）
発光用基板用液滴材料着弾精度試験基板１００４は、第５の実施の形態の発光用基板１００３において着弾精度試験用領域２１０を形成する工程と同様の工程にて製造することができる。また、本実施の形態において、液滴材料の着弾精度試験は、第５の実施の形態における図１８（Ａ）に示す工程と同様の工程にて行なうことができる。この場合、前述したように、液滴材料着弾精度試験基板１００４に対する液滴材料の着弾精度試験は、実際に製造する発光用基板の製造前に行なわれる。
【０２２３】
この液滴材料着弾精度試験基板１００４は、実際に製造する発光用基板と同様の構造を有するため、実際に製造する発光用基板に対して試験を行なうのと同様に着弾精度試験を行なうことができる。さらに、本実施の形態によれば、発光用基板を製造する前に、試験専用基板である液滴材料着弾精度試験基板１００４に対して液滴材料着弾精度試験を行なう。試験の結果、図１５に示す発光用基板１００３と同様に、着弾精度試験用層２２６には凸状層（図２１には図示せず）が形成される。
【０２２４】
この液滴材料着弾精度試験基板１００４は、実際に製造する発光用基板と同様のパターンのバンク絶縁層２２２および電極層２２７が形成されているため、この液滴材料着弾精度試験基板１００４に対して予め試験を行ない、液滴材料の着弾精度を十分に確認し、着弾精度を高めてから、実際に製造する発光用基板の機能層の形成を行なうことができる。これにより、画素欠陥や色調むらがなくコントラストが高い発光用基板を製造することができる。
【図面の簡単な説明】
【図１】本発明の第１の実施の形態にかかるカラーフィルタを模式的に示す部分平面図である。
【図２】図１のＡ−Ａ線に沿った部分を模式的に示す部分断面図である。
【図３】（Ａ）〜（Ｄ）は、図１および図２に示すカラーフィルタの製造工程を模式的に示す部分断面図である。
【図４】（Ａ）〜（Ｄ）は、図１および図２に示すカラーフィルタの製造工程を模式的に示す部分断面図である。
【図５】図３および図４に示す工程により得られたカラーフィルタを模式的に示す部分平面図であり、図１のＡ−Ａ線の近傍を拡大した図である。
【図６】本発明の第２の実施の形態にかかるカラーフィルタを模式的に示す部分平面図である。
【図７】図６のＡ−Ａ線に沿った部分を模式的に示す部分断面図である。
【図８】（Ａ）〜（Ｄ）は、図６および図７に示すカラーフィルタの製造工程を模式的に示す部分断面図である。
【図９】（Ａ）〜（Ｄ）は、図６および図７に示すカラーフィルタの製造工程を模式的に示す部分断面図である。
【図１０】図８および図９に示す工程により得られたカラーフィルタを模式的に示す部分平面図であり、図６のＡ−Ａ線の近傍を拡大した図である。
【図１１】本発明の第３の実施の形態にかかるカラーフィルタ用液滴材料着弾精度試験基板を模式的に示す部分平面図である。
【図１２】図１１のＡ−Ａ線に沿った部分を模式的に示す部分断面図である。
【図１３】第３の実施の形態にかかるカラーフィルタ用液滴材料着弾精度試験基板の製造工程により得られたカラーフィルタを模式的に示す部分平面図であり、図１１のＡ−Ａ線の近傍を拡大した図である。
【図１４】本発明の第４の実施の形態に係る電気光学装置の一例としての液晶表示装置を模式的に示す断面図である。
【図１５】本発明の第５の実施の形態に係る電気光学装置の一例としてのＥＬ表示装置を模式的に示す断面図である。
【図１６】図１５に示す発光用基板を模式的に示す断面図である。
【図１７】（Ａ）〜（Ｃ）は、図１６に示す発光用基板の製造工程を模式的に示す部分断面図である。
【図１８】（Ａ）〜（Ｃ）は、図１６に示す発光用基板の製造工程を模式的に示す部分断面図である。
【図１９】本発明の第６の実施の形態に係る電子機器の一例としてのデジタルスチルカメラを示す斜視図である。
【図２０】（Ａ）〜（Ｃ）は、本発明の第６の実施の形態に係る電子機器の適用例を示し、（Ａ）は携帯電話機であり、（Ｂ）は腕時計であり、（Ｃ）は携帯情報機器である。
【図２１】本発明の第７の実施の形態にかかる発光基板用液滴材料着弾精度試験基板を模式的に示す部分平面図である。
【符号の説明】
１０  基板
１０ａ  基板１０の露出面
２０  遮光領域
２２  第１の遮光層
２４  バンク層
２６  着弾精度試験用層
２８  バーニア層
３０  透過領域
３２，３２ｒ，３２ｇ，３２ｂ  色要素
４０  オーバーコート層
４２，４２ｒ，４２ｇ，４２ｂ  発光層
５０  共通電極
５２  画素電極
６０，６２  配向膜
７０  液晶層
８０  基板
９０，９２  偏光板
１００，１１０  画素領域
１０８ａ  層
１１１  基板
１１２  基体
１１３  第２電極層
１２２  遮光層（第２の遮光層）
１２２ａ  第２の遮光層１２２の縁部
２００，２１０  着弾試験用領域
２０２  スイッチング素子
２０４  正孔輸送／注入層
２２０  バンク領域
２２１  絶縁層
２２２  バンク絶縁層
２２２ａ  絶縁層２２２の縁部
２２４  樹脂層
２２６  着弾精度試験用層
２２７  第１電極層
２２８  バーニア層
２２９  第２電極層
２３０  発光領域
２４０  樹脂層
３２０，４２０  凸状層
３３０  色要素形成領域
４３０  機能層形成領域
５００，６００  液滴材料吐出ヘッド
５０２  正孔輸送／注入層形成用材料
６０２，６０４，６０６  液滴材料
１０００，１００１  カラーフィルタ
１００２  カラーフィルタ用液滴材料着弾精度試験基板
１００３  発光用基板
１００４  発光用基板用液滴材料着弾精度試験基板
１１００  液晶表示装置
１２００  ＥＬ表示装置
２０００  ディジタルスチルカメラ
２００２  ケース
２２０４  光学ユニット
２２０６  シャッタボタン
２２０８  回路基板
２２１２  ビデオ信号出力端子
２２１４  データ通信用の入出力端子
２３００  テレビモニタ
２４００  パーソナルコンピュータ
３０００  携帯電話機
４０００  腕時計
５０００  携帯情報機器
５１００  入力部
Ｍ１，Ｍ２  マスク
Ｒ１，Ｒ２，Ｒ３  レジスト層
【図１】
0003599047.tif 000002
【図２】
0003599047.tif 000003
【図３】
0003599047.tif 000004
【図４】
0003599047.tif 000005
【図５】
0003599047.tif 000006
【図６】
0003599047.tif 000007
【図７】
0003599047.tif 000008
【図８】
0003599047.tif 000009
【図９】
0003599047.tif 000010
【図１０】
0003599047.tif 000011
【図１１】
0003599047.tif 000012
【図１２】
0003599047.tif 000013
【図１３】
0003599047.tif 000014
【図１４】
0003599047.tif 000015
【図１５】
0003599047.tif 000016
【図１６】
0003599047.tif 000017
【図１７】
0003599047.tif 000018
【図１８】
0003599047.tif 000019
【図１９】
0003599047.tif 000020
【図２０】
0003599047.tif 000021
【図２１】
0003599047.tif 000022